"液晶成分およびキラル剤を含み、25°Cにおける選択反射波長が400nm~800nmであるコレステリック液晶組成物であって、液晶成分が式1-1、式1-2および式1-3で表される化合物からなる群から選ばれる1種以上からなる液晶成分Aを含む、コレステリック液晶組成物。式1-1~1-3中、R1Lは水素、任意の-CH2-は、-S-、-COO-、-OCO-で置き換えられてもよい直鎖の炭素数1~20のアルキル、直鎖の炭素数2~20のアルケニル、直鎖の炭素数2~20のアルキニル、直鎖の炭素数1~20アルコキシ、直鎖の炭素数2~20のアルコキシアルキル、または直鎖の炭素数2~20のアルケニルオキシであり、これらのアルキル、アルケニル、アルキニル、アルコキシ、アルコキシアルキルおよびアルケニルオキシ中の水素はハロゲンで置き換えられてもよく;R1Dは炭素数3~20の分岐アルキル、炭素数3~20の分岐アルケニル、炭素数3~20の分岐アルコキシ、または炭素数3~20の分岐アルコキシアルケニルであり、この分岐アルキルまたは分岐アルケニル中の任意の-CH2-CH2-は-CH=CH-、-CF=CF-または-C≡C-で置き換えられてもよく、分岐アルキル、分岐アルケニル、分岐アルコキシ、および分岐アルコキシアルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、Z4、Z5およびZ6は独立して、単結合または炭素数1~4のアルキレンであり、このアルキレン中の任意の-CH2-は、-O-、-COO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよいが、式1-1中のZ1~Z3のうち少なくとも一つはCF2Oであり、1-2中のZ1~Z6のうち少なくとも一つはCF2Oであり;L1、L2、L3、L4、およびL5は独立して、水素またはフッ素であり;X1はハロゲン、-C≡N、-N=C=S、-SF5、または任意の-CH2-は、-S-、-COO-、-OCO-で置き換えられてもよい炭素数1~3のアルキル、炭素数2~3のアルケニル、炭素数2~3のアルキニル、炭素数1~3のアルコキシ、炭素数2~3のアルコキシアルキル、または炭素数2~3のアルケニルオキシであり、これらのアルキル、アルケニル、アルキニル、アルコキシ、アルコキシアルキルおよびアルケニルオキシ中の水素はハロゲンで置き換えられてもよく;m、n、o、およびpは独立して、0または1であり、式1-2においては1≦mnop≦2であり、式1-3においては1≦mnp≦3である。25°Cでの選択反射波長が400nm~750nmである請求項1に記載のコレステリック液晶組成物。液晶成分Aが式1-2で表される化合物、または、式1-3で表される化合物を含む、請求項1に記載のコレステリック液晶組成物。液晶成分Aが式1-1で表される化合物、式1-2で表される化合物および式1-3で表される化合物を含む、請求項1に記載のコレステリック液晶組成物。液晶成分A中、式1-1で表される化合物の含有量が5~90重量であり、式1-2で表される化合物の含有量が5~90重量であり、式1-3で表される化合物の含有量が5~90重量である、請求項4に記載のコレステリック液晶組成物。液晶成分中、式1-1、式1-2および式1-3で表される化合物からなる群から選ばれる1種以上からなる液晶成分Aの含有量が15重量以上である、請求項1~5のいずれかに記載のコレステリック液晶組成物。液晶成分中、液晶成分Aの含有量が40~85重量である、請求項6に記載のコレステリック液晶組成物。液晶成分Aが、式1-3中Z1~Z4のうち少なくとも一つがCF2Oである化合物を含有する、請求項1または2に記載のコレステリック液晶組成物。液晶成分Aが、式1-3中R1Dが2位の炭素で分岐されている炭素数4~20のアルキルまたはアルケニルである化合物を含有する、請求項1または2に記載のコレステリック液晶組成物。液晶成分Aが、式1-3-1で表される化合物または式1-3-2で表される化合物を含有する、請求項1または2に記載のコレステリック液晶組成物。式1-3-1~1-3-2において、R1Dは炭素数3~20の分岐アルキルまたは分岐アルケニルであり、このアルキル中の任意の水素はフッ素で置き換えられてもよく;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;X1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、1,4-フェニレンとXを直線で結んだ表記は、1つまたは2つの水素がXで置き換えられていてもよい1,4-フェニレンを示す。液晶成分Aが、式1-1-2、1-1-3、1-2-1-1、1-2-1-2、1-2-2-1、1-2-2-2、1-2-3-1、1-2-3-2、1-2-4-2、1-2-4-3、1-2-5-3、1-3-1-1、1-3-1-2、1-3-1-3、1-3-1-4、1-3-1-5、1-3-1-6、1-3-1-7、1-3-1-8、1-3-2-1、1-3-2-2、1-3-2-3、1-3-2-4、1-3-2-5、1-3-2-6、1-3-2-7および1-3-2-8で表される化合物からなる群から選ばれる1種以上の化合物を含有する、請求項1または2に記載のコレステリック液晶組成物。上式中、R1Lは水素または直鎖の炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンまたは炭素数1~3のアルキルで置き換えられてもよく;R1Daは炭素数1~10のアルキルであり、このアルキル中の任意の-CH2-は-O-で置き換えられてもよく、このアルキル中の任意の-CH2-CH2-は-CH=CH-で置き換えられていてもよく;R1Dbは水素、または炭素数1~10のアルキルであり、このアルキル中の任意の-CH2-は-O-で置き換えられてもよく、このアルキル中の任意の-CH2-CH2-は-CH=CH-;Mは-CH2-または-O-であり;L1、L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;X1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。液晶成分が、式2、3および4で表される化合物からなる群から選ばれる少なくとも1種の化合物をさらに含有する、請求項1または2に記載の液晶組成物。上記式中、R2は炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X2はフッ素、塩素、-OCF3、-OCHF2、-CF3、-CHF2、-CH2F、-OCF2CHF2、または-OCF2CHFCF3であり;環B1、環B2、および環B3は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素で置き換えられた1,4-フェニレン、または任意の水素がフッ素または塩素で置き換えられたナフタレン-2,6-ジイルであり;Z7およびZ8は独立して、-CH22-、-CH24-、-COO-、-CF2O-、-OCF2-、-CH=CH-、-C≡C-、-CH2O-、または単結合であり;L6およびL7は独立して、水素またはフッ素である。液晶成分が、式5で表される化合物をさらに含有する、請求項1または2に記載のコレステリック液晶組成物。式5中、R3は炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X3は-C≡Nまたは-C≡C-C≡Nであり;環C1、環C2および環C3は独立して、1,4-シクロヘキシレン、1,4-フェニレン、任意の水素がフッ素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z9は-CH22-、-COO-、-CF2O-、-OCF2-、-C≡C-、-CH2O-、または単結合であり;L8およびL9は独立して、水素またはフッ素であり;rは1または2であり、sは0または1であり、rs=0、1または2である。液晶成分が、式6で表される化合物をさらに含有する、請求項1または2に記載のコレステリック液晶組成物。式6中、R4およびR5は独立して、炭素数1~10のアルキルまたは炭素数2~10のアルケニルであり、このアルキルおよびアルケニルにおいて任意の水素はフッ素で置き換えられてもよく、任意の-CH2-は-O-で置き換えられてもよく;環D1、環D2、および環D3は独立して、1,4-シクロヘキシレン、ピリミジン-2,5-ジイル、1,4-フェニレン、2-フルオロ-1,4-フェニレン、3-フルオロ-1,4-フェニレン、または2,5-ジフルオロ-1,4-フェニレンであり;Z10は、-C≡C-、-COO-、-CH22-、-CH=CH-、または単結合である。少なくとも1つの酸化防止剤および/または紫外線吸収剤を含む、請求項1~14のいずれか1項に記載のコレステリック液晶組成物。コレステリック液晶組成物の全重量に対して、キラル剤の割合が1~20重量である、請求項1~15のいずれか1項に記載のコレステリック液晶組成物。キラル剤が、式K1~K5のそれぞれで表される化合物からなる群から選択される少なくとも1つの化合物を含む、請求項1~16のいずれか1項に記載のコレステリック液晶組成物。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、-N=CH-、-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4の整数である。キラル剤が、式K2-1~K2-8、K4-1~K4-6およびK5-1~K5-3のそれぞれで表される化合物の群から選択される少なくとも1つの化合物を含む、請求項1~16のいずれか1項に記載のコレステリック液晶組成物。これらの式中、RKは独立して、炭素数3~10のアルキルであり、このアルキル中の環に隣接する-CH2-は-O-で置き換えられてもよく、任意の-CH2-は、-CH=CH-で置き換えられてもよい。請求項1~18のいずれかに記載のコレステリック液晶組成物と、重合性モノマーとを含む混合物。請求項19に記載の混合物をコレステリック相において重合して得られる、高分子/液晶複合材料。高分子/液晶複合材料に含まれる高分子がメソゲン部位を有する、請求項20に記載の高分子/液晶複合材料。コレステリック液晶組成物が60~99重量および高分子が1~40重量含まれる、請求項20または21に記載の高分子/液晶複合材料。請求項1~18に記載のコレステリック液晶組成物、請求項19に記載の混合物または請求項20~22のいずれかに記載の高分子/液晶複合材料を包含するマイクロカプセル。一方または両方の面に電極が配置され、基板間に配置された液晶媒体、および電極を介して液晶媒体に電界を印加する電界印加手段を備えた光素子であって、液晶媒体が、請求項1~18のいずれか1項に記載のコレステリック液晶組成物、請求項20~22のいずれか1項に記載の高分子/液晶複合材料または請求項23に記載のマイクロカプセルであり、プレーナー配列とフォーカルコニック配列とが電圧によって制御される光素子。光素子への請求項1に記載の液晶組成物の使用。上記の状況の下、たとえば、熱、光などに対する安定性、広い液晶相温度範囲、大きな屈折率異方性、大きな誘電率異方性を有し、コレステリック相を有する液晶組成物が求められている。また、たとえば、広い温度範囲で使用可能であり、低い駆動電圧および高い反射率を有する各種光素子が求められている。本発明は、以下のような液晶媒体液晶組成物、高分子/液晶複合材料またはマイクロカプセルおよび液晶媒体を含有する光素子等を提供する。1液晶成分およびキラル剤を含み、25°Cにおける選択反射波長が400nm~800nmであるコレステリック液晶組成物であって、液晶成分が式1-1、式1-2および式1-3で表される化合物からなる群から選ばれる1種以上からなる液晶成分Aを含む、コレステリック液晶組成物。式1-1~1-3中、R1Lは水素、任意の-CH2-は、-S-、-COO-、-OCO-で置き換えられてもよい直鎖の炭素数1~20のアルキル、直鎖の炭素数2~20のアルケニル、直鎖の炭素数2~20のアルキニル、直鎖の炭素数1~20アルコキシ、直鎖の炭素数2~20のアルコキシアルキル、または直鎖の炭素数2~20のアルケニルオキシであり、これらのアルキル、アルケニル、アルキニル、アルコキシ、アルコキシアルキルおよびアルケニルオキシ中の水素はハロゲンで置き換えられてもよく;R1Dは炭素数3~20の分岐アルキル、炭素数3~20の分岐アルケニル、炭素数3~20の分岐アルコキシ、または炭素数3~20の分岐アルコキシアルケニルであり、この分岐アルキルまたは分岐アルケニル中の任意の-CH2-CH2-は-CH=CH-、-CF=CF-または-C≡C-で置き換えられてもよく、分岐アルキル、分岐アルケニル、分岐アルコキシ、および分岐アルコキシアルケニル中の任意の水素はフッ素で置き換えられてもよく;環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよく;Z1、Z2、Z3、Z4、Z5およびZ6は独立して、単結合または炭素数1~4のアルキレンであり、このアルキレン中の任意の-CH2-は、-O-、-COO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよいが、式1-1中のZ1~Z3のうち少なくとも一つはCF2Oであり、1-2中のZ1~Z6のうち少なくとも一つはCF2Oであり;L1、L2、L3、L4、およびL5は独立して、水素またはフッ素であり;X1はハロゲン、-C≡N、-N=C=S、-SF5、または任意の-CH2-は、-S-、-COO-、-OCO-で置き換えられてもよい炭素数1~3のアルキル、炭素数2~3のアルケニル、炭素数2~3のアルキニル、炭素数1~3のアルコキシ、炭素数2~3のアルコキシアルキル、または炭素数2~3のアルケニルオキシであり、これらのアルキル、アルケニル、アルキニル、アルコキシ、アルコキシアルキルおよびアルケニルオキシ中の水素はハロゲンで置き換えられてもよく;m、n、o、およびpは独立して、0または1であり、式1-2においては1≦mnop≦2であり、式1-3においては1≦mnp≦3である。225°Cでの選択反射波長が400nm~750nmである[1]に記載のコレステリック液晶組成物。3液晶成分Aが式1-2で表される化合物、または、式1-3で表される化合物を含む、[1]に記載のコレステリック液晶組成物。4液晶成分Aが式1-1で表される化合物、式1-2で表される化合物および式1-3で表される化合物を含む、[1]に記載のコレステリック液晶組成物。5液晶成分A中、式1-1で表される化合物の含有量が5~90重量であり、式1-2で表される化合物の含有量が5~90重量であり、式1-3で表される化合物の含有量が5~90重量である、[4]に記載のコレステリック液晶組成物。6液晶成分中、式1-1、式1-2および式1-3で表される化合物からなる群から選ばれる1種以上からなる液晶成分Aの含有量が15重量以上である、[1]~[5]のいずれかに記載のコレステリック液晶組成物。7液晶成分中、液晶成分Aの含有量が40~85重量である、[6]に記載のコレステリック液晶組成物。8液晶成分Aが、式1-3中Z1~Z4のうち少なくとも一つがCF2Oである化合物を含有する、[1]または[2]に記載のコレステリック液晶組成物。9液晶成分Aが、式1-3中R1Dが2位の炭素で分岐されている炭素数4~20のアルキルまたはアルケニルである化合物を含有する、[1]または[2]に記載のコレステリック液晶組成物。10液晶成分Aが、式1-3-1で表される化合物または式1-3-2で表される化合物を含有する、[1]または[2]に記載のコレステリック液晶組成物。式1-3-1~1-3-2において、R1Dは炭素数3~20の分岐アルキルまたは分岐アルケニルであり、このアルキル中の任意の水素はフッ素で置き換えられてもよく;環A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-または-CF2O-であり;X1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、1,4-フェニレンとXを直線で結んだ表記は、1つまたは2つの水素がXで置き換えられていてもよい1,4-フェニレンを示す。11液晶成分Aが、式1-1-2、1-1-3、1-2-1-1、1-2-1-2、1-2-2-1、1-2-2-2、1-2-3-1、1-2-3-2、1-2-4-2、1-2-4-3、1-2-5-3、1-3-1-1、1-3-1-2、1-3-1-3、1-3-1-4、1-3-1-5、1-3-1-6、1-3-1-7、1-3-1-8、1-3-2-1、1-3-2-2、1-3-2-3、1-3-2-4、1-3-2-5、1-3-2-6、1-3-2-7および1-3-2-8で表される化合物からなる群から選ばれる1種以上の化合物を含有する、[1]または[2]に記載のコレステリック液晶組成物。上式中、R1Lは水素または直鎖の炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンまたは炭素数1~3のアルキルで置き換えられてもよく;R1Daは炭素数1~10のアルキルであり、このアルキル中の任意の-CH2-は-O-で置き換えられてもよく、このアルキル中の任意の-CH2-CH2-は-CH=CH-で置き換えられていてもよく;R1Dbは水素、または炭素数1~10のアルキルであり、このアルキル中の任意の-CH2-は-O-で置き換えられてもよく、このアルキル中の任意の-CH2-CH2-は-CH=CH-;Mは-CH2-または-O-であり;L1、L2、L3、L4およびL5は独立して水素、フッ素、または塩素であり;A1は1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;X1はフッ素、塩素、-C≡N、任意の水素がフッ素で置き換えられた炭素数1~3のアルキル、任意の水素がフッ素で置き換えられたアルケニル、任意の水素がフッ素で置き換えられたアルコキシである。12液晶成分が、式2、3および4で表される化合物からなる群から選ばれる少なくとも1種の化合物をさらに含有する、[1]または[2]に記載の液晶組成物。上記式中、R2は炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X2はフッ素、塩素、-OCF3、-OCHF2、-CF3、-CHF2、-CH2F、-OCF2CHF2、または-OCF2CHFCF3であり;環B1、環B2、および環B3は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素で置き換えられた1,4-フェニレン、または任意の水素がフッ素または塩素で置き換えられたナフタレン-2,6-ジイルであり;Z7およびZ8は独立して、-CH22-、-CH24-、-COO-、-CF2O-、-OCF2-、-CH=CH-、-C≡C-、-CH2O-、または単結合であり;L6およびL7は独立して、水素またはフッ素である。13液晶成分が、式5で表される化合物をさらに含有する、[1]または[2]に記載のコレステリック液晶組成物。式5中、R3は炭素数1~10のアルキルまたは炭素数2~10のアルケニルであり、アルキルおよびアルケニルにおいて任意の水素はフッ素で置き換えられてもよく、任意の-CH2-は-O-で置き換えられてもよく;X3は-C≡Nまたは-C≡C-C≡Nであり;環C1、環C2および環C3は独立して、1,4-シクロヘキシレン、1,4-フェニレン、任意の水素がフッ素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z9は-CH22-、-COO-、-CF2O-、-OCF2-、-C≡C-、-CH2O-、または単結合であり;L8およびL9は独立して、水素またはフッ素であり;rは1または2であり、sは0または1であり、rs=0、1または2である。14液晶成分が、式6で表される化合物をさらに含有する、[1]または[2]に記載のコレステリック液晶組成物。式6中、R4およびR5は独立して、炭素数1~10のアルキルまたは炭素数2~10のアルケニルであり、このアルキルおよびアルケニルにおいて任意の水素はフッ素で置き換えられてもよく、任意の-CH2-は-O-で置き換えられてもよく;環D1、環D2、および環D3は独立して、1,4-シクロヘキシレン、ピリミジン-2,5-ジイル、1,4-フェニレン、2-フルオロ-1,4-フェニレン、3-フルオロ-1,4-フェニレン、または2,5-ジフルオロ-1,4-フェニレンであり;Z10は、-C≡C-、-COO-、-CH22-、-CH=CH-、または単結合である。15少なくとも1つの酸化防止剤および/または紫外線吸収剤を含む、[1]~[14]のいずれか1項に記載のコレステリック液晶組成物。16コレステリック液晶組成物の全重量に対して、キラル剤の割合が1~20重量である、[1]~[15]のいずれか1項に記載のコレステリック液晶組成物。17キラル剤が、式K1~K5のそれぞれで表される化合物からなる群から選択される少なくとも1つの化合物を含む、[1]~[16]のいずれか1項に記載のコレステリック液晶組成物。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、-N=CH-、-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4の整数である。18キラル剤が、式K2-1~K2-8、K4-1~K4-6およびK5-1~K5-3のそれぞれで表される化合物の群から選択される少なくとも1つの化合物を含む、[1]~[16]のいずれか1項に記載のコレステリック液晶組成物。これらの式中、RKは独立して、炭素数3~10のアルキルであり、このアルキル中の環に隣接する-CH2-は-O-で置き換えられてもよく、任意の-CH2-は、-CH=CH-で置き換えられてもよい。19[1]~[18]のいずれかに記載のコレステリック液晶組成物と、重合性モノマーとを含む混合物。20[19]に記載の混合物をコレステリック相において重合して得られる、高分子/液晶複合材料。21高分子/液晶複合材料に含まれる高分子がメソゲン部位を有する、[20]に記載の高分子/液晶複合材料。22コレステリック液晶組成物が60~99重量および高分子が1~40重量含まれる、[20]または[21]に記載の高分子/液晶複合材料。23[1]~[18]に記載のコレステリック液晶組成物、[19]に記載の混合物または[20]~[22]のいずれかに記載の高分子/液晶複合材料を包含するマイクロカプセル。24一方または両方の面に電極が配置され、基板間に配置された液晶媒体、および電極を介して液晶媒体に電界を印加する電界印加手段を備えた光素子であって、液晶媒体が、[1]~[18]のいずれか1項に記載のコレステリック液晶組成物、[20]~[22]のいずれか1項に記載の高分子/液晶複合材料または[23]に記載のマイクロカプセルであり、プレーナー配列とフォーカルコニック配列とが電圧によって制御される光素子。25光素子への[1]に記載の液晶組成物の使用。具体的には、[25]の光素子は、一方または両方の面に電極が配置され、基板間に配置された液晶媒体、および電極を介して液晶媒体に電界を印加する電界印加手段を備え、プレーナー配列とフォーカルコニック配列とが電圧によって制御される光素子であり、液晶媒体はコレステリック液晶組成物、高分子/液晶複合材料またはマイクロカプセルから選ばれるものである。コレステリック液晶組成物としては、[1]~[18]のいずれかに記載のものが好ましく、高分子/液晶複合材料としては、[20]~[22]のいずれかに記載のものが好ましく、マイクロカプセルとしては[23]に記載のものが好ましい。本発明の液晶組成物は、式7、8、9および10のそれぞれで表される化合物の群から選択される少なくとも1つの化合物をさらに含有してもよい。これらの式において、R6は直鎖の炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X4はフッ素、塩素、-SF5、-OCF3、-OCHF2、-CF3、-CHF2、-CH2F、-OCF2CHF2、または-OCF2CHFCF3であり;環E1、環E2、環E3および環E4は独立して、1,4-シクロヘキシレン、1,3-ジオキサン-2,5-ジイル、ピリミジン-2,5-ジイル、テトラヒドロピラン-2,5-ジイル、1,4-フェニレン、ナフタレン-2,6-ジイル、任意の水素がフッ素または塩素で置き換えられた1,4-フェニレン、または任意の水素がフッ素または塩素で置き換えられたナフタレン-2,6-ジイルであり;Z11、Z12およびZ13は独立して、-CH22-、-CH24-、-COO-、-CF2O-、-OCF2-、-CH=CH-、-C≡C-、-CH2O-、または単結合である、ただし、環E1、環E2、環E3および環E4のいずれかが3-クロロ-5-フルオロ-1,4-フェニレンであるとき、および式9において環E1がフッ素で置換された1,4-フェニレンであるときには、Z11、Z12およびZ13は-CF2O-であることはなく;L10およびL11は独立して、水素またはフッ素である。本発明の液晶組成物は、式11で表される化合物の群から選択される少なくとも1つの化合物をさらに含有してもよい。これらの式において、R7は炭素数1~10のアルキル、炭素数2~10のアルケニルまたは炭素数2~10のアルキニルであり、アルキル、アルケニルおよびアルキニルにおいて任意の水素はフッ素で置き換えられてもよく、任意の-CH2-は-O-で置き換えられてもよく;X5は-C≡N、-N=C=S、または-C≡C-C≡Nであり;環F1、環F2および環F3は独立して、1,4-シクロヘキシレン、1,4-フェニレン、任意の水素がフッ素または塩素で置き換えられた1,4-フェニレン、ナフタレン-2,6-ジイル、任意の水素がフッ素または塩素で置き換えられたナフタレン-2,6-ジイル、1,3-ジオキサン-2,5-ジイル、テトラヒドロピラン-2,5-ジイル、またはピリミジン-2,5-ジイルであり;Z14は-CH22-、-COO-、-CF2O-、-OCF2-、-C≡C-、-CH2O-、または単結合であり;L12およびL13は独立して、水素またはフッ素であり;aaは0、1または2であり、abは0または1であり、aaabは0、1または2である。本明細書中、液晶媒体とは、液晶組成物、高分子/液晶複合材料およびマイクロカプセルの総称である。また、光素子とは、電気光学効果を利用して、光変調や光スイッチングなどの機能を奏する各種の素子を指し、たとえば、表示素子液晶表示素子、光通信システム、光情報処理や種々のセンサーシステムに用いられる光変調素子が挙げられる。本明細書中、液晶成分とは、キラル剤を含まないネマチック相を発現する液晶組成物をいう。本明細書中、液晶成分に含まれる化合物液晶化合物ともいうは、メソゲンを有する化合物であり、ネマチック相、スメクチック相などの液晶相を有する化合物および液晶相を有しないが液晶成分として有用な化合物の総称である。本明細書中、キラル剤は、光学活性化合物であり、液晶組成物に所望のねじれた分子配列を与える為に添加される。液晶表示素子は液晶表示パネルおよび液晶表示モジュールの総称である。液晶化合物、液晶組成物、液晶表示素子をそれぞれ化合物、組成物、素子と略すことがある。また、例えば液晶相の上限温度は液晶相-等方相の相転移温度であり、そして単に透明点または上限温度と略すことがある。液晶相の下限温度を単に下限温度と略すことがある。式1で表わされる化合物を化合物1と略すことがある。この略記は式2などで表される化合物にも適用することがある。式1から式11において、六角形で囲んだB、D、Eなどの記号はそれぞれ環B、環D、環Eなどに対応する。百分率で表した化合物の量は組成物の全重量に基づいた重量百分率重量である。環A1、Y1、Bなど複数の同じ記号を同一の式または異なった式に記載したが、これらはそれぞれが同一であってもよいし、または異なってもよい。本明細書中、任意のは、位置だけでなく個数についても任意であることを示すが、個数が0である場合を含まない。任意のAがB、CまたはDで置き換えられてもよいという表現は、任意のAがBで置き換えられる場合、任意のAがCで置き換えられる場合および任意のAがDで置き換えられる場合に加えて、複数のAがB~Dの少なくとも2つで置き換えられる場合をも含むことを意味する。例えば、任意の-CH2-が-O-で置き換えられてもよく、このアルキル中の任意の-CH2-CH2-は-CH=CH-で置き換えられてもよいアルキルには、アルキル、アルケニル、アルコキシ、アルコキシアルキル、アルコキシアルケニル、アルケニルオキシアルキルなどが含まれる。なお、本発明においては、連続する2つの-CH2-が-O-で置き換えられて、-O-O-のようになることは好ましくない。そして、アルキルにおける末端の-CH2-が-O-で置き換えられることも好ましくない。以下に本発明をさらに説明する。式1で表わされる化合物における末端基、環および結合基等に関して好ましい例も述べる。本発明の好ましい態様の液晶組成物は、熱、光などに対する安定性、大きな屈折率異方性、大きな誘電率異方性を有し、また融点が低いため、液晶組成物中において当該化合物の高い含有率が可能となる。本発明の好ましい態様の液晶組成物は熱、光などに対する安定性、コレステリック相の高い上限温度、低い下限温度を示し、コレステリック相で駆動させる素子において低い駆動電圧と高い反射率を有する。本発明の本発明の好ましい態様の高分子/液晶複合材料およびマイクロカプセルは、コレステリック相の高い上限温度、低い下限温度を示し、コレステリック相で駆動させる素子において低い駆動電圧と高い反射率を有する。また、本発明の好ましい態様の光素子は、使用できる広い温度範囲、低い駆動電圧および高い反射率を有する。本発明の液晶組成物は、式1-1、式1-2および式1-3で表される化合物からなる群から選ばれる1種以上からなる液晶成分Aを含む液晶成分と、キラル剤と、を有し、光学的等方性の液晶相を発現しないコレステリック液晶組成物である。1本発明の液晶組成物に含まれる液晶成分本発明の液晶成分は、前記式1-1、1-2または1-3で表される1種以上からなる液晶成分Aを含む。本発明の液晶成分は、液晶成分A以外に、式2~11で表される化合物等を含んでもよい。1.1液晶成分A本発明の液晶成分Aは、式1-1、式1-2および式1-3で表される化合物からなる群から選ばれる1種以上からなる。すなわち、式1-1で表される化合物、式1-2で表される化合物および式1-3で表される化合物からなる群から選ばれる1種以上の化合物からなり、そのほかの化合物は含まない。液晶成分Aは、1種の化合物から成る成分であってもよいし、2種以上の化合物から成る成分であってもよい。1.1.1化合物1-11化合物1-1について式1-1で表される化合物化合物1-1について説明する。式1-1において、R1Lは水素、直鎖の炭素数1~20のアルキルアルキル中の任意の-CH2-は、-S-、-COO-、-OCO-で置き換えられてもよい、直鎖の炭素数2~20のアルケニル、直鎖の炭素数2~20のアルキニル、直鎖の炭素数1~20アルコキシ、直鎖の炭素数2~20のアルコキシアルキル、または直鎖の炭素数2~20のアルケニルオキシであり、これらの基アルキル、アルケニル、アルキニル、アルコキシ、アルコキシアルキルおよびアルケニルオキシ中の水素はハロゲンで置き換えられてもよい。アルキルの具体的な例は、-CH3、-C2H5、-C3H7、-C4H9、-C5H11、-C6H13、-C7H15、-C8H17、-C9H19、-C10H21、-C11H23、-C12H25、-C13H27、-C14H29、および-C15H31である。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。アルケニルの具体的な例は、-CH=CH2、-CH=CHCH3、-CH2CH=CH2、-CH=CHC2H5、-CH2CH=CHCH3、-CH22-CH=CH2、-CH=CHC3H7、-CH2CH=CHC2H5、-CH22-CH=CHCH3、および-CH23-CH=CH2である。アルキニルの具体的例は、-C≡CH、-C≡CCH3、-CH2C≡CH、-C≡CC2H5、-CH2C≡CCH3、-CH22-C≡CH、-C≡CC3H7、-CH2C≡CC2H5、-CH22-C≡CCH3、および-C≡CCH25である。アルコキシの具体的な例は、-OCH3、-OC2H5、-OC3H7、-OC4H9、-OC5H11、-OC6H13および-OC7H15、-OC8H17、-OC9H19、-OC10H21、-OC11H23、-OC12H25、-OC13H27、および-OC14H29である。アルコキシアルキルの具体的な例は、-CH2OCH3、-CH2OC2H5、-CH2OC3H7、-CH22-OCH3、-CH22-OC2H5、-CH22-OC3H7、-CH23-OCH3、-CH24-OCH3、および-CH25-OCH3である。アルケニルオキシの具体的な例は、-OCH2CH=CH2、-OCH2CH=CHCH3、および-OCH2CH=CHC2H5である。また、R1Lは式CHN-1~CHN-19で表される構造が好ましい。ここでR1aは水素または炭素数1~10のアルキルである。より好ましいR1Lは式CHN-1~CHN-4またはCHN-6~CHN-7で表される構造である。式1-1においてZ1、Z2、およびZ3は独立して、単結合または炭素数1~4のアルキレンであり、このアルキレン中の任意の-CH2-は、-O-、-COO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよいが、Z1~Z3のうち少なくとも一つはCF2Oである。Z1、Z2、およびZ3の好ましい例は、単結合または-CF2O-である。式1-1においてL1、L2、L3、L4、およびL5は独立して、水素またはフッ素である。また、L2およびL4はフッ素であることが好ましく、L2、L4およびL5がフッ素であることがさらに好ましい。式1-1においてX1はハロゲン、-C≡N、-N=C=S、-SF5、または炭素数1~3のアルキルアルキル中の任意の-CH2-は、-S-、-COO-、-OCO-で置き換えられてもよい、炭素数2~3のアルケニル、炭素数2~3のアルキニル、炭素数1~3のアルコキシ、炭素数2~3のアルコキシアルキル、または炭素数2~3のアルケニルオキシであり、これらの基アルキル、アルケニル、アルキニル、アルコキシ、アルコキシアルキルおよびアルケニルオキシ中の水素はハロゲンで置き換えられてもよい。任意の水素がハロゲンにより置き換えられたアルキルの具体的な例は、-CH2F、-CHF2、-CF3、-CH22-F、-CF2CH2F、-CF2CHF2、-CH2CF3、-CF2CF3、-CH23-F、-CF23-F、-CF2CHFCF3、-CHFCF2CF3、-CH24-F、-CF24-F、-CH25-F、および-CF25-Fである。任意の水素がハロゲンにより置き換えられたアルコキシの具体的な例は、-OCH2F、-OCHF2、-OCF3、-O-CH22-F、-OCF2CH2F、-OCF2CHF2、-OCH2CF3、-O-CH23-F、-O-CF23-F、-OCF2CHFCF3、-OCHFCF2CF3、-OCH24-F、-O-CF24-F、-O-CH25-F、および-O-CF25-Fである。任意の水素がハロゲンにより置き換えられたアルケニルの具体的な例は、-CH=CHF、-CH=CF2、-CF=CHF、-CH=CHCH2F、-CH=CHCF3、-CH22-CH=CF2、-CH2CH=CHCF3、-CH=CHCF3、および-CH=CHCF2CF3である。X1の具体的な例は、フッ素、塩素、-C≡N、-N=C=S、-SF5、-CH2F、-CHF2、-CF3、-CH22-F、-CF2CH2F、-CF2CHF2、-CH2CF3、-CF2CF3、-CH23-F、-CF23-F、-CF2CHFCF3、-CHFCF2CF3、-CH24-F、-CF24-F、-CH25-F、-CF25-F、-OCH3、-OC2H5、-OC3H7、-OC4H9、-OC5H11、-OCH2F、-OCHF2、-OCF3、-O-CH22-F、-OCF2CH2F、-OCF2CHF2、-OCH2CF3、-O-CH23-F、-O-CF23-F、-OCF2CHFCF3、-OCHFCF2CF3、-OCH24-F、-O-CF24-F、-O-CH25-F、-O-CF25-F、-CH=CH2、-CH=CHCH3、-CH2CH=CH2、-CH=CHC2H5、-CH2CH=CHCH3、-CH22-CH=CH2、-CH=CHC3H7、-CH2CH=CHC2H5、-CH22-CH=CHCH3、-CH23-CH=CH2、-CH=CHF、-CH=CF2、-CF=CHF、-CH=CHCH2F、-CH=CHCF3、-CH22-CH=CF2、-CH=CHCF3、-CH2CH=CHCF3、および-CH=CHCF2CF3である。好ましいX1の例は、フッ素、塩素、-CF3、-CHF2、-OCF3、および-OCHF2である。最も好ましいX1の例は、フッ素、塩素、-CF3および-OCF3である。式1-1において好ましいのは、式1-1~1-3で表される構造である。より好ましくは式1-2または1-3である。これらの式1-1~1-3において、R1Lは式CHN-1~CHN-19のいずれか1つで表される構造であり、式CHN-1~CHN-19中のR1aは水素または炭素数1~20のアルキルであり;L1、L2、L3、L4、およびL5は独立して、水素またはフッ素であり、;X1はフッ素、塩素、-CF3、-CHF2、-OCF3、-OCHF2、-C≡C-CF3、-CH=CHCF3、-OCF2CFHCF3である。2化合物1-1の性質本発明に用いられる化合物1-1をさらに詳細に説明する。化合物1-1は4個のベンゼン環と少なくとも1個の-CF2O-連結基を有する化合物である。この化合物は、素子が通常使用される条件下において物理的および化学的に極めて安定であり、そして他の液晶化合物との相溶性がよい。この化合物を含有する組成物は素子が通常使用される条件下で安定である。したがって組成物においてコレステリック相の温度範囲を広げることが可能となり、幅広い温度範囲で表示素子として使用することができる。さらにこの化合物は誘電率異方性と屈折率異方性が大きい為、コレステリック相で駆動される組成物の駆動電圧を下げるため、および反射率を上げるための成分として有用である。化合物1-1の左末端基R1L、ベンゼン環上の基L1~L5およびX1、あるいは結合基Z1~Z3を適切に選択することによって、透明点、屈折率異方性、誘電率異方性などの物性を任意に調整することが可能である。左末端基R1L、ベンゼン環上の基L1~L5およびX1、あるいは結合基Z1~Z3の種類が、化合物1の物性に与える効果を以下に説明する。R1Lがアルケニルであるとき、好ましい立体配置は二重結合の位置に依存する。好ましい立体配置を有するアルケニル化合物は、高い上限温度または液晶相の広い温度範囲を有する。結合基Z1、Z2およびZ3が単結合、または-CF2O-であるときは粘度が小さい。結合基がZ1、Z2およびZ3が-COO-、-CF2O-であるときは誘電率異方性が大きい。Z1、Z2およびZ3が単結合、-CF2O-であるときは化学的に比較的安定であって、比較的劣化をおこしにくい。右末端基X1がフッ素、塩素、-SF5、-CF3、-CHF2、-CH2F、-OCF3、-OCHF2または-OCH2Fであるときは誘電率異方性が大きい。X1がフッ素、-OCF3、または-CF3であるときは、化学的に安定である。L1~L5のうちのフッ素の数が多いときは誘電率異方性が大きい。L1が水素であるときは他の液晶との相溶性に優れる。L4およびL5が共にフッ素である場合は、誘電率異方性が特に大きい。以上のように、末端基、結合基などの種類を適当に選択することにより目的の物性を有する化合物を得ることができる。3化合物1-1の具体例化合物1-1の好ましい例は、式1―1-1~1-1-3である。より好ましい例として、式1-1-2A~1-1-2H、1-1-3A~1-1-3Cを挙げることができる。さらに好ましい例として式1-1-2A~1-1-2D、1-1-3A、1-1-3Bを挙げることができる。最も好ましい例として、式1-1-2A、1-1-2Cおよび1-1-3Aを挙げることができる。これらの式において、R1Lは前記式CHN-1、CHN-4、CHN-7、CHN-8またはCHN-11であり;X1はフッ素、塩素、-CF3、-CHF2、-CH2F、-OCF3、-OCHF2、-OCF2CFHCF3または-CH=CHCF3である。1.1.2化合物1-21化合物1-2について式1-2で表される化合物について説明する。式1-2において、R1Lは水素、直鎖の炭素数1~20のアルキルアルキル中の任意の-CH2-は、-S-、-COO-、-OCO-で置き換えられてもよい、直鎖の炭素数2~20のアルケニル、直鎖の炭素数2~20のアルキニル、直鎖の炭素数1~20アルコキシ、直鎖の炭素数2~20のアルコキシアルキル、または直鎖の炭素数2~20のアルケニルオキシであり、これらの基アルキル、アルケニル、アルキニル、アルコキシ、アルコキシアルキルおよびアルケニルオキシ中の水素はハロゲンで置き換えられてもよい。式1-2中のR1Lにおけるアルキル、アルケニル、アルキニル、アルコキシ、アルコキシアルキルおよびアルケニルオキシは式1-1中のR1Lにおけるアルキル、アルケニル、アルキニル、アルコキシ、アルコキシアルキルおよびアルケニルオキシの定義と同様である。式1-2においてZ1、Z2、Z3、Z4、Z5およびZ6は独立して、単結合または炭素数1~4のアルキレンであり、このアルキレン中の任意の-CH2-は、-O-、-COO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよいが、Z1~Z6のうち少なくとも一つはCF2Oである。Z1、Z2、Z3、Z4、Z5およびZ6の好ましい例は、単結合と-CF2O-である。式1-2においてL1、L2、L3、L4、およびL5は独立して、水素またはフッ素である。L1が水素である場合は、融点が低く、他の液晶化合物との相溶性に優れ、L1がフッ素である場合は、大きな誘電率異方性を有する。L4はフッ素が好ましく、より好ましくは、L4とL5がフッ素である。式1-2において、X1はハロゲン、-C≡N、-N=C=S、-SF5、または炭素数1~3のアルキルアルキル中の任意の-CH2-は、-S-、-COO-、-OCO-で置き換えられてもよい、炭素数2~3のアルケニル、炭素数2~3のアルキニル、炭素数1~3のアルコキシ、炭素数2~3のアルコキシアルキル、または炭素数2~3のアルケニルオキシであり、これらの基アルキル、アルケニル、アルキニル、アルコキシ、アルコキシアルキルおよびアルケニルオキシ中の水素はハロゲンで置き換えられてもよい。式1-2中のX1におけるアルキル、アルケニル、アルキニル、アルコキシ、アルコキシアルキルおよびアルケニルオキシは式1-1中のX1におけるアルキル、アルケニル、アルキニル、アルコキシ、アルコキシアルキルおよびアルケニルオキシの定義と同様である。式1-2においてm、n、oおよびpは独立して、0または1であり、1≦mnop≦2である。式1-2において好ましいのは、式1-2-1~1-2-5で表される構造である。これらの式において、R1Lが炭素数1~20のアルキル、炭素数2~21のアルケニル、炭素数2~21のアルキニル、炭素数1~19のアルコキシ、炭素数2~20のアルケニルオキシ、炭素数1~19のアルキルチオ、炭素数2~19のアルケニルチオ、または-CH2v-CH=CF2であり、ここでvは0または1~19の整数であり;Z1、Z2、Z3、Z4、Z5およびZ6は独立して、単結合または-CF2O-であるが、少なくとも一つは-CF2O-であり;L1、L2、L3、L4、およびL5は独立して、水素またはフッ素であり;X1がハロゲン、-SF5、-CH2F、-CHF2、-CF3、-CH22-F、-CF2CH2F、-CF2CHF2、-CH2CF3、-CF2CF3、-CH23-F、-CF23-F、-CF2CHFCF3、-CHFCF2CF3、-CH24-F、-CF24-F、-CH25-F、-CF25-F、-OCH2F、-OCHF2、-OCF3、-O-CH22-F、-OCF2CH2F、-OCF2CHF2、-OCH2CF3、-O-CH23-F、-O-CF23-F、-OCF2CHFCF3、-OCHFCF2CF3、-OCH24-F、-O-CF24-F、-O-CH25-F、-O-CF25-F、-CH=CHF、-CH=CF2、-CF=CHF、-CH=CHCH2F、-CH=CHCF3、-CH22-CH=CF2、-CH2CH=CHCF3、または-CH=CHCF2CF3である。これらの中でも、R1Lが式CHN-1~CHN-6のいずれか1つで表される構造であり、R1aは水素または炭素数1~20のアルキルであり;Z1、Z2、Z3、Z4、Z5、およびZ6は独立して、単結合または-CF2O-であるが、少なくとも一つは-CF2O-であり;L1、L2、L3、L4、およびL5は独立して、水素またはフッ素であり、;X1はフッ素、塩素、-CF3、-CHF2、-OCF3、-OCHF2、-OCH2Fまたは-C=C-CF3である化合物がより好ましい。式1-2-1~1-2-5の化合物において、さらに好ましくは、下記式1-2-1-1~1-2-1-3、1-2-2-1~1-2-2-3、1-2-3-1~1-2-3-3、1-2-4-1~1-2-4-3、1-2-5-1~1-2-5-3である。これらの中で、式1-2-1-1、1-2-1-2、式1-2-2-1、1-2-2-2、式1-2-3-1、1-2-3-2、1-2-4-2、1-2-4-3および1-2-5-3で表される化合物がさらに好ましい。これらの式において、R1L、L1、L2、L3、L4、L5、およびX1は前述の式1-2-1~1-2-5と同じ定義である。2化合物1-2の性質本発明に用いられる化合物1-2をさらに詳細に説明する。化合物1-2はクロロベンゼン環を有する液晶化合物である。この化合物は、素子が通常使用される条件下において物理的および化学的に極めて安定であり、そして他の液晶化合物との相溶性がよい。さらにスメクチック相を発現しにくい。この化合物を含有する組成物は素子が通常使用される条件下で安定である。したがって組成物においてコレステリック相の温度範囲を広げることが可能となり、幅広い温度範囲で表示素子として使用することができる。さらにこの化合物は誘電率異方性と屈折率異方性が大きい為、コレステリック相で駆動される組成物の駆動電圧を下げるため、反射率を上げるための成分として有用である。化合物1-2のm、n、oおよびpの組み合わせと、左末端基R1L、一番右側のベンゼン環上の基およびその置換位置L1、L2およびX1、あるいは結合基Z1~Z6を適切に選択することによって、透明点、屈折率異方性、誘電率異方性などの物性を任意に調整することが可能である。m、n、oおよびpの組み合わせ、左末端基R1L、右末端基X1、結合基Z1~Z6、L1~L5の種類が、化合物1-2の物性に与える効果を以下に説明する。一般にmnop=2の化合物は透明点が高く、mnop=1の化合物は融点が低い。R1Lがアルケニルであるとき、好ましい立体配置は二重結合の位置に依存する。好ましい立体配置を有するアルケニル化合物は、高い上限温度または液晶相の広い温度範囲を有する。結合基Z1~Z6は単結合または-CF2O-であるため、化学的に比較的安定であって、比較的劣化をおこしにくい。さらに結合基が単結合であるときは、粘度が小さい。また、結合基が-CF2O-であるときは、誘電率異方性が大きい。右末端基X1がフッ素、塩素、-SF5、-CF3、-OCF3、または-CH=CH-CF3であるときは誘電率異方性が大きい。X1がフッ素、-OCF3、または-CF3であるときは、化学的に安定である。L1が水素であるときは、融点が低く、フッ素であるときは誘電率異方性が大きい。L4およびL5が共にフッ素であるときは、誘電率異方性が非常に大きい。以上のように、環構造、末端基、結合基などの種類を適当に選択することにより目的の物性を有する化合物を得ることができる。3化合物1-2の具体例化合物1-2の好ましい例は、式1-2-1~1-2-5である。より好ましい例は、式1-2-1-1~1-2-1-3、1-2-2-1~1-2-2-3、1-2-3-1~1-2-3-3、1-2-4-1~1-2-4-3、1-2-5-1~1-2-5-3である。これらの中で、式1-2-1-1、1-2-1-2、式1-2-2-1、1-2-2-2、式1-2-3-1、1-2-3-2、1-2-4-2、1-2-4-3および1-2-5-3がさらに好ましい。具体的化合物として、下記式の化合物を挙げることができる。1.1.3化合物1-31化合物1-3について式1-3で表される化合物について説明する。式1-3において、R1Dは炭素数3~20の分岐アルキル、炭素数3~20の分岐アルケニル、炭素数3~20の分岐アルコキシ、または炭素数3~20の分岐アルコキシアルケニルであり、この分岐アルキルまたは分岐アルケニル中の任意の-CH2-CH2-は-CH=CH-、-CF=CF-または-C≡C-で置き換えられてもよく、分岐アルキル、分岐アルケニル、分岐アルコキシ、および分岐アルコキシアルケニル中の任意の水素はフッ素で置き換えられてもよい。分岐アルキルの具体的な例は、以下の式CHN1-1~CHN1-9に示すとおりである。式CHN1-1~CHN1-9中、R1aは炭素数1~10のアルキルであり、このアルキル中の任意の-CH2-は-O-で置き換えられてもよく、このアルキル中の任意の-CH2-CH2-は-CH=CH-で置き換えられていてもよく;R1bは水素、または炭素数1~10のアルキルであり、このアルキル中の任意の-CH2-は-O-で置き換えられてもよく、このアルキル中の任意の-CH2-CH2-は-CH=CH-で置き換えられていてもよい。分岐アルキルを有する化合物の特徴は、分岐位置に依存する。式CHN1-1~CHN-9のように2位、3位、4位または1位の炭素で分岐したアルキル化合物は、直鎖化合物と比較して、非常に低い融点を示す。分岐アルケニルの具体的な例は、以下の式CHN2-1~CHN2-32に示すとおりである。式CHN2-1~CHN2-32中のR1aおよびR1bは式CHN1-1~CHN1-9中のR1aとR1bと同じ定義である。分岐アルケニルを有する化合物の特徴は、分岐位置に依存する。式CHN2-1~CHN2-32のように2位、3位、4位または1位の炭素で分岐したアルキル化合物は、直鎖化合物と比較して、非常に低い融点を示す。アルケニルにおける-CH=CH-の好ましい立体配置は、二重結合の位置に依存する。例えば、式CHN2-1のような奇数位に二重結合をもつアルケニルにおいては、一般にトランス配置が好ましく、式CHN2-5のような偶数位に二重結合をもつアルケニルにおいては、一般にシス配置が好ましい。好ましい立体配置を有するアルケニル化合物は、液晶相の広い温度範囲を有する。MolCrystLiqCryst1985131109およびMolCrystLiqCryst1985131327に詳細な説明がある。また二重結合の位置は、他の二重結合および1,4-フェニレンなどの環と共役を作らない位置が望ましい。分岐アルコキシ、および分岐アルコキシアルケニルの具体的な例は、以下の式CHN3-1~CHN3-15に示されるとおりである。式中のR1aおよびR1bは、前述と同じ定義である。分岐アルコキシおよび分岐アルコキシアルケニルを有する化合物の特徴は、分岐位置に依存する。式CHN3-1~CHN3-15のように2位、3位または4位の炭素で分岐したアルキル化合物は、直鎖化合物と比較して非常に低い融点を示す。また分岐アルコキシアルケニルにおける二重結合の位置は、他の二重結合および1,4-フェニレンなどの環と共役を作らない位置が望ましい。式CHN2-1~CHN2-32および式CHN3-1~CHN3-15中のR1aおよびR1bの好ましい例は、水素、-CH3、-C2H5、-C3H7、-C4H9、-C5H11、-C6H13、-C7H15、-C8H17、-C9H19、および-C10H21である。より好ましくは、R1aおよびR1bのうちのいずれかが、-CH3、-C2H5または-C3H7である。式CHN2-1~CHN2-32および式CHN3-1~CHN3-15中のR1aおよびR1bにおいて任意の-CH2-を-O-で置き換えた、または任意の-CH2-CH2-を-CH=CH-で置き換えた基の例は、CH3CH22O-、CH3-O-CH22-、CH3-O-CH2-O-、CH2=CH-CH23-、CH3-CH=CH-CH22-、CH3-CH=CH-CH2O-などである。また、式CHN2-1~CHN2-32および式CHN3-1~CHN3-15中のR1a中の任意の-CH2-を-O-で置き換えた、または任意の-CH2-CH2-を-C≡C-または-CH=CH-で置き換えた基中の任意の水素がハロゲンに置き換えられた基の例として、CF2=CH-、CH2FCH22O-、CH2FCH2C≡C-が挙げられる。式1-3において環A1、A2、A3、A4、およびA5は独立して、1,4-フェニレン、1,3-ジオキサン-2,5-ジイル、テトラヒドロピラン-2,5-ジイル、テトラヒドロピラン-3,6-ジイル、ピリミジン-2,5-ジイル、ピリジン-2,5-ジイル、またはナフタレン-2,6-ジイルであり、この環中の任意の水素はフッ素または塩素で置き換えられてもよい。環A1、A2、A3、A4、およびA5の好ましい例は、式RG-1~RG-15である。環A1、A2、A3、A4、およびA5のより好ましい例は、式RG-1~RG-3、式RG-5~RG-7、式RG-12~RG-16で表される構造である。特に、1つまたは2つの水素がフッ素で置き換えられた1,4-フェニレンである式RG-2またはRG-3を有する化合物は、誘電率異方性が大きい。また式RG-2またはRG-3で表される環を2つ以上有する化合物は特に誘電率異方性が大きい。また、環A1が式RG-2またはRG-3である化合物は、融点が低い。式1-3においてZ1、Z2、Z3、およびZ4は独立して、単結合または炭素数1~4のアルキレンであり、このアルキレン中の任意の-CH2-は、-O-、-COO-、または-CF2O-で置き換えられてもよく、このアルキレン中の任意の-CH2-CH2-は-CH=CH-、-CF=CF-または-C≡C-で置き換えられてもよく、任意の水素はハロゲンで置き換えられてもよい。式1-3においてZ1、Z2、Z3、およびZ4の好ましい例は、単結合、-CH2-、-CH22-、-COO-、-CF2O-、または-CH=CH-である。より好ましくは、Z1、Z2、Z3、およびZ4のうち、いずれか一つが-COO-、または-CF2O-である。式1-2において、X1はハロゲン、-C≡N、-N=C=S、-SF5、または炭素数1~3のアルキルアルキル中の任意の-CH2-は、-S-、-COO-、-OCO-で置き換えられてもよい、炭素数2~3のアルケニル、炭素数2~3のアルキニル、炭素数1~3のアルコキシ、炭素数2~3のアルコキシアルキル、または炭素数2~3のアルケニルオキシであり、これらの基アルキル、アルケニル、アルキニル、アルコキシ、アルコキシアルキルおよびアルケニルオキシ中の水素はハロゲンで置き換えられてもよい。式1-3中のX1におけるアルキル、アルケニル、アルキニル、アルコキシ、アルコキシアルキルおよびアルケニルオキシは式1-1中のX1におけるアルキル、アルケニル、アルキニル、アルコキシ、アルコキシアルキルおよびアルケニルオキシの定義と同様である。式1-3のX1において、任意の水素がフッ素または塩素で置き換えられたアルキルの具体的な例は、-CHF2、-CF3、-CF2CH2F、-CF2CHF2、-CH2CF3、-CF2CF3、-CH23-F、-CF23-F、-CF2CHFCF3、および-CHFCF2CF3である。式1-3のX1において、任意の水素がフッ素または塩素で置き換えられたアルコキシの具体的な例は、-OCHF2、-OCF3、-OCF2CH2F、-OCF2CHF2、-OCH2CF3、-O-CF23-F、-OCF2CHFCF3、および-OCHFCF2CF3である。式1-3のX1において、任意の水素がフッ素または塩素で置き換えられたアルケニルの具体的な例は、-CH=CF2、-CF=CHF、-CH=CHCH2F、-CH=CHCF3、-CH22-CH=CF2、-CH2CH=CHCF3、および-CH=CHCF2CF3である。式1-3のX1における好ましいX1の具体的な例は、フッ素、塩素、-C≡N、-CF3、-CHF2、-OCF3および-OCHF2である。より好ましいY1の例は、フッ素、塩素、-C≡N、-CF3および-OCF3である。X1が塩素、フッ素である場合は融点が低く、他の液晶化合物との相溶性が特に優れている。X1が-C≡N、-CF3、-CHF2、-OCF3および-OCHF2である場合は、特に大きな誘電率異方性を示す。式1-3においてm、n、およびpは独立して、0または1であり、1≦mnp≦3である。式1-3において好ましいのは、式1-3-1および1-3-2で表される構造である。式1-3-1~1-3-2において、R1Dは炭素数3~20の分岐アルキルまたは分岐アルケニルであり;A1は、1,4-フェニレン、1,3-ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;Z1、Z2、Z3、およびZ4は独立して、単結合、-CH2CH2-、-COO-、または-CF2O-であるが、Z1、Z2、Z3、およびZ4のうちいずれか1つは-COO-、または-CF2O-であり;X1はフッ素、塩素、-C≡N、または任意の水素がフッ素で置き換えられた炭素数1~3のアルキルであり、このアルキル中の任意の-CH2-は-O-で置き換えられてもよく、このアルキル中の任意の-CH2-CH2-は-CH=CH-で置き換えられてもよく;Xは、フッ素または塩素であり;また、下記のような1,4-フェニレンとXを直線で結んだ表記は、1つまたは2つの水素がXで置き換えられていてもよい1,4-フェニレンを示す。これらの中でも、R1Dが式CHN-1-1~CHN-1-9のいずれか1つで表される構造であり;Z1、Z2、Z3、およびZ4は独立して、単結合、-CH22-、-COO-または-CF2O-であるが、少なくとも一つは-COO-または-CF2O-であり;Xはフッ素または塩素であり、X1はフッ素、塩素、-C≡N、-CF3、または-OCF3である化合物が特に好ましい。式1-3-1~1-3-2で表される化合物において、より好ましくは、下記式1-3-1-1~1-3-1-8、および1-3-2-1~1-3-2-16である。これらの中で、より好ましくは、式1-3-1-1~1-3-1-2、式1-3-2-1~1-3-2-6である。式1-3-1-1~1-3-1-8、および1-3-2-1~1-3-2-16において、R1aは炭素数1~10のアルキル、または炭素数2~10のアルケニルであり;R1bは水素、炭素数1~10のアルキルであり;Mは-CH2-または-O-であり;A1は、1,4フェニレン、1,3ジオキサン-2,5-ジイル、テトラヒドロピラン-2,5-ジイル、テトラヒドロピラン-3,6-ジイル、ピリミジン-2,5-ジイル、またはピリジン-2,5-ジイルであり、この環中の任意の水素はフッ素で置き換えられていてもよく;L2、L3、L4およびL5は独立して、水素、フッ素または塩素であり;X1はフッ素、塩素、-C≡N、任意の水素がフッ素で置き換えられた炭素数1~3のアルキル、任意の水素がフッ素で置き換えられたアルケニル、または任意の水素がフッ素で置き換えられたアルコキシである。式1-3-1-1~1-3-1-8および式1-3-2-1~1-3-2-16において、L1、L2、L3、L4、およびL5は独立して、水素、フッ素、または塩素である。L1がフッ素である場合は融点が低く、他の液晶化合物との相溶性に優れる。L2、L3、L4、およびL5のうち少なくとも一つが塩素またはフッ素である場合は、大きな誘電率異方性を有し、化合物の融点が低く、他の液晶化合物との相溶性に優れている。あるか1つがが水素またはフッ素であることが好ましい。2化合物1-3の性質本発明に用いられる化合物1-3をさらに詳細に説明する。化合物1-3は分岐アルキル基または分岐アルケニル基を有する液晶化合物である。この化合物は、素子が通常使用される条件下において物理的および化学的に極めて安定であり、そして他の液晶化合物との相溶性がよい。さらにスメクチック相を発現しにくい。この化合物を含有する組成物は素子が通常使用される条件下で安定である。したがって組成物においてコレステリック相の温度範囲を広げることが可能となり、幅広い温度範囲で表示素子として使用することができる。さらにこの化合物は誘電率異方性と屈折率異方性が大きい為、光学的にコレステリック相で駆動される組成物の駆動電圧を下げるため、反射率を上げるための成分として有用である。化合物1-3のm、n、およびpの組み合わせと、左末端基R1D、右末端基X1、あるいは結合基Z1~Z4を適切に選択することによって、透明点、屈折率異方性、誘電率異方性などの物性を任意に調整することが可能である。m、n、およびpの組み合わせ、左末端基R1D、右末端基X1、結合基Z1~Z4、および1,4-フェニレン中のL2~L5の種類が、化合物1の物性に与える効果を以下に説明する。化合物1-3において、一般に、mnp=3である化合物は透明点が高く、大きな屈折率異方性を示す。mnp=2である化合物は融点が低く、他の液晶化合物との相溶性が良い。mnp=1である化合物は融点が非常に低い。R1Dが光学活性基である化合物は、キラルドーパントとして有用である。R1が光学活性基でない化合物は組成物の成分として有用である。R1Dがアルケニルであるとき、好ましい立体配置は二重結合の位置に依存する。好ましい立体配置を有するアルケニル化合物は液晶相の広い温度範囲を有する。化合物1-3において、結合基Z1、Z2、Z3、およびZ4が単結合、-CH2CH2-、-CH=CH-、-CF2O-、-OCF2-、-CH2O-、-OCH2-、-CF=CF-、-CH23-O-、-O-CH23-、-CH22-CF2O-、-OCF2-CH22-、または-CH24-であるときは粘度が小さい。結合基が単結合、-CH22-、-CF2O-、-OCF2-、または-CH=CH-であるときは粘度がより小さい。結合基が-CH=CH-であるときは液晶相の温度範囲が広く、そして弾性定数比K33/K11K33:ベンド弾性定数、K11:スプレイ弾性定数が大きい。結合基が-C≡C-のときは屈折率異方性が大きい。結合基が-COO-、-CF2O-であるときは誘電率異方性が大きい。Z1、Z2、Z3、およびZ4が単結合、-CH22-、-CH2O-、-CF2O-、-OCF2-、-CH24-であるときは化学的に安定であって劣化をおこしにくい。右末端基X1がフッ素、塩素、-C≡N、-SF5、-CF3、-OCF3、または-CH=CH-CF3であるときは誘電率異方性が大きい。X1がフッ素、-CF3、または-OCF3であるときは、化学的に安定である。L2、L3、L4およびL5が、水素または塩素であるときは融点が低く、フッ素であるときは誘電率異方性が大きい。L1~L5のうち少なくとも2つ以上がフッ素であるときは誘電率異方性が非常に大きい。またL1~L5のうち、少なくとも1つが塩素であるときは他の液晶化合物との相溶性が良い。以上のように、環構造、末端基、結合基などの種類を適当に選択することにより目的の物性を有する化合物を得ることができる。3化合物1-3の具体例化合物1-3の好ましい例は、式1-3-1~1-3-2である。より好ましい例は、式1-3-1-1~1-3-1-8および式1-3-2-1~1-3-2-16である。これらの中で、式1-3-1-1~1-3-1-8、および式1-3-2-1~1-3-2-6がさらに好ましい。化合物1-3の具体例として、下記式1-3-1-1a~1-3-2-16jの化合物を挙げることができる。式中において、R1aおよびR1bは水素または炭素数1~10のアルキルであり;L1、L2、L3、およびL4は水素、フッ素または塩素であり;X1はフッ素、塩素、-SF5、-C≡N、-N=C=S、-CF3、-CF2H、-OCF3、または-OCF2Hである。4化合物1-3を合成する方法化合物1-3を合成する方法は複数あり、市販の試薬から適宜、本明細書実施例および公知技術に基づいて合成することが可能である。化合物1-3はたとえば、以下に示すスキーム1およびスキーム2で合成できるが、合成方法は下記の合成方法に限定されるものではない。上記スキーム中、R1D、A1~A5、Z1~Z4、m、n、oおよびpは式1-3と同じ定義である。また、Xaはハロゲン、トリフレート基、メシル基またはトシル基である。最初に、分岐アルキルのハロゲン誘導体110を準備し、化合物110にマグネシウムなどを作用させたものと、対応するハロゲン誘導体111とのクロスカップリング反応を行うことによって、化合物112を得ることができる。化合物112をハロゲン誘導体などに変換した後に、パラジウム触媒を用いたカップリング反応を必要な回数だけ繰り返すことにより、中間体114を得ることができる。中間体114を出発原料として、様々な種類の化合物1-3を得ることができる。例えば、ボロン酸誘導体115とのカップリング反応をさらに行うことにより、単結合をもつ化合物1-3を得ることができる。また、アルキルリチウムとジブロモジフルオロメタンを作用させた後に、フェノール誘導体116とエーテル化反応を行うことにより、CF2O結合を有する化合物1-3また、アルキルリチウムとドライアイスを用いてカルボン酸誘導体に変換した後に、DCCジシクロヘキシルカルボジイミドとDMAPジメチルアミノピリジンを用いてエステル化反応を行うことにより、エステル結合を有する化合物1-3を得ることができる。5分岐アルキルの合成式1-3中のR1Dは分岐アルキルまたは分岐アルケニルである。分岐アルキルを左末端基に導入する方法はいくつか存在するが、基本的には、下記のスキーム3に示すように分岐アルキルのハロゲン誘導体93を準備し、次いでパラジウム触媒の存在下で、このハロゲン誘導体のグリニャール試薬と、芳香族などのハロゲン誘導体94とのクロスカップリング反応によって分岐アルキル基を導入する。上記スキーム中、Alkylは分岐アルキル;Xaはハロゲン、トリフレート基、メシル基、またはトシル基;Coreは、環構造を有する有機基、保護基Proを導入したアルコール誘導体、またはエステル誘導体を表す。分岐アルキルのハロゲン誘導体93は市販されているものを使用するか、もしくは、対応する分岐アルキルのカルボン酸誘導体91、または分岐アルキルのアルコール誘導体92などから既知の方法によってハロゲン誘導体93に変換できる。また、一般の合成試薬から公知の方法によって分岐アルキルを構築できる。下記にそのスキームの一例スキーム4を示す。上記スキーム中、Xaはハロゲン、トリフレート基、メシル基、およびトシル基を表し;XbはMgBr、MgCl、およびLiを表す。対応するハロゲン誘導体100に、例えばマグネシウムを作用させてグリニャール試薬を調製し、ホルミル化剤を加えることによりアルデヒド誘導体101に誘導することができる。化合物101は、メトキシメチルトリフェニルホスフィンボロミドと塩基を用いたWittig反応と、それに続く加水分解反応の操作aを繰り返すことにより、必要となる鎖長のアルデヒド誘導体102、103、104、および10mを準備する。2位で分岐されたアルキルまたはアルケニルを合成する場合には、化合物102を対応するアルキルグリニャール試薬などと反応させた後に、酸化反応を行って化合物102-1に誘導し、さらに対応するアルキルグリニャール試薬などを作用させることにより、分岐アルキルのアルコール誘導体102-2を得る。分岐アルケニル102-3は、アルコール誘導体102-2を酸などで脱水反応を行うことにより得られ、また分岐アルキル102-4は、化合物102-3を水素還元を行うことにより得られる。3位の分岐アルケニル103-3および分岐アルキル103-4、4位の分岐アルケニル104-3および分岐アルキル104-4、1位の分岐アルケニル101-3および分岐アルキル101-4も、同様の方法により合成できる。また、前述の誘導体、例えば化合物103-1から、下記のスキーム5に示すようにTebbe反応、Wittig反応、またはオレフィンメタセシス反応を用いて、分岐アルケニル103-5、および103-6を合成する方法もある。さらに、分岐アルキルおよび分岐アルケニルに、酸素を導入する一例であるスキーム6を示す。対応する誘導体、例えば化合物10mから、還元反応によりアルコール誘導体10m-1に誘導した後に、ハロゲンの誘導体と塩基を作用させてエーテル化を行うことにより、分岐アルキルにエーテル結合を導入することができる。分岐アルケニルに対しても、同様の方法によりエーテル結合を導入できる。その他、分岐アルキルおよび分岐アルケニルに、アルキンを導入する一例であるスキーム7を下記に示す。対応するハロゲン誘導体100から、パラジウム触媒とCuを使用した薗頭反応によってアルキン誘導体と反応させて化合物105-1を得て、次いで酸化反応、グリニャール反応を行うことによって化合物105-3に変換できる。この化合物105-3にトリエチルシランとハロゲン化ホウ素を作用させて、分岐化合物105-4を得ることができる。6式1-3中の結合基Z1~Z4を生成する方法式1-3中の結合基Z1~Z4は単結合または炭素数1~4のアルキレンである。化合物1-3における結合基Z1~Z4を生成する方法の一例は、下記のスキーム8とスキーム9に示す通りである。このスキームにおいて、MSG1またはMSG2は少なくとも一つの環を有する1価の有機基である。スキームで用いた複数のMSG1またはMSG2は、同一であってもよいし、または異なってもよい。化合物1A~1Jは、化合物1-3に相当する。1.1.4化合物、化合物1-2および化合物1-3における結合基、環、末端基等を導入する方法化合物、化合物1-2および化合物1-3を合成する際に用いられる出発物に目的の末端基、環および結合基を導入する方法は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などに記載されている。そのほか、たとえば、以下に記載する方法によって、結合基Z1~Z4、環A1~A5を生成できる。1.1.4.1化合物、化合物1-2および化合物1-3における結合基Z1~Z4の生成方法化合物、化合物1-2および化合物1-3における結合基Z1~Z4について、各種の結合の生成方法をスキーム8とスキーム9に基づいて以下のI~X項でさらに詳細に説明する。1単結合の生成スキーム8に示すように化合物20アリールホウ酸と公知の方法で合成される化合物21とを、炭酸塩水溶液とテトラキストリフェニルホスフィンパラジウム等の触媒の存在下で反応させて化合物1Aを合成する。この化合物1Aは、公知の方法で合成される化合物22にn-ブチルリチウムを、次いで塩化亜鉛を反応させ、ジクロロビストリフェニルホスフィンパラジウムのような触媒の存在下で化合物21を反応させることによっても合成される。2-COO-と-OCO-の生成化合物22にn-ブチルリチウムを、続いて二酸化炭素を反応させてカルボン酸23を得る。化合物23と、公知の方法で合成されるフェノール24とをDCC1,3-ジシクロヘキシルカルボジイミドとDMAP4-ジメチルアミノピリジンの存在下で脱水させて-COO-を有する化合物1Bを合成する。この方法によって-OCO-を有する化合物も合成する。3-CF2O-と-OCF2-の生成化合物1Bをローソン試薬のような硫黄化剤で処理して化合物25を得る。化合物25をフッ化水素ピリジン錯体とNBSN-ブロモスクシンイミドでフッ素化し、-CF2O-を有する化合物1Cを合成する。MKuroboshietalChemLett1992,827を参照。化合物1Cは化合物25をジエチルアミノサルファートリフルオリドDASTでフッ素化しても合成される。WHBunnelleetalJOrgChem199055768を参照。この方法によって-OCF2-を有する化合物も合成する。PeerKirschetalAngewChemIntEd2001401480に記載の方法によってこれらの結合基を生成させることも可能である。4-CH=CH-の生成化合物22をn-ブチルリチウムで処理した後、N,N-ジメチルホルムアミドDMFなどのホルムアミドと反応させてアルデヒド27を得る。公知の方法で合成されるホスホニウム塩26をカリウムtert-ブトキシドのような塩基で処理して発生させたリンイリドを、アルデヒド27に反応させて化合物1Dを合成する。反応条件によってはシス体が生成するので、必要に応じて公知の方法によりシス体をトランス体に異性化する。5-CH22-の生成スキーム9に示すように、化合物1Dをパラジウム炭素のような触媒の存在下で水素化することにより、化合物1Eを合成する。6-CH24-の生成ホスホニウム塩26の代わりにホスホニウム塩28を用い、項IVの方法に従って-CH22-CH=CH-を有する化合物を得る。これを接触水素化して化合物1Fを合成する。7-C≡C-の生成ジクロロパラジウムとハロゲン化銅との触媒存在下で、化合物22に2-メチル-3-ブチン-2-オールを反応させたのち、塩基性条件下で脱保護して化合物29を得る。ジクロロビストリフェニルホスフィンパラジウムとハロゲン化銅との触媒存在下、化合物29を化合物21と反応させて、化合物1Gを合成する。8-CF=CF-の生成化合物22をn-ブチルリチウムで処理したあと、テトラフルオロエチレンを反応させて化合物30を得る。化合物21をn-ブチルリチウムで処理したあと化合物30と反応させて化合物1Hを合成する。9-CH2O-または-OCH2-の生成化合物27を水素化ホウ素ナトリウムなどの還元剤で還元して化合物31を得る。これを臭化水素酸などでハロゲン化して化合物32を得る。炭酸カリウムなどの存在下で、化合物32を化合物24と反応させて化合物1Iを合成する。10-CH23O-または-OCH23-の生成化合物27の代わりに化合物33を用いて、前項9と同様な方法にて化合物1Jを合成する。1.1.4.2化合物、化合物1-2および化合物1-3における環A1~A5を生成する方法化合物、化合物1-2および化合物1-3における環A1~A5について説明する。化合物、化合物1-2および化合物1-3における環A1~A5を生成するためには、化合物、化合物1-2および化合物1-3を合成するために用いる出発物質として、1,4-フェニレン、1,3-ジオキサン-2,5-ジイル、2-フルオロ-1,4-フェニレン、2,3-ジフルオロ-1,4-フェニレン、2,5-ジフルオロ-1,4-フェニレン、2,6-ジフルオロ-1,4-フェニレン、2,3,5,6-テトラフルオロ-1,4-フェニレン、ピリミジン-2,5-ジイル、ピリジン-2,5-ジイル等を用いることが好ましい。これらの化合物は市販されたものを用いても、公知の合成方法を用いて合成してもよい。1.2成分B~成分F本発明の液晶組成物は、液晶成分として、前記式1-1~1-3で表される1種以上の化合物からなる液晶成分Aだけでなく、成分B、C、D、EおよびFからなる群から選ばれる1以上の成分を含んでもよい。成分Bは式2、3および4で表される化合物からなる群から選ばれた少なくとも1種の化合物からなり、成分Cは前記式5で表される化合物からなり、成分Dは前記式6で表される化合物からなり、成分Eは前記式7~10で表される化合物からなる群から選ばれた少なくとも1種の化合物からなり、成分Fは前記式11で表される化合物からなる。本発明の液晶成分に成分B~Fを加えると、液晶成分Aのみを用いた組成物に比べて、駆動電圧、液晶相温度範囲、屈折率異方性値、誘電率異方性値および粘度等を調整することができる。1成分B成分Bは式2、3および4で表される化合物からなる群から選ばれた少なくとも1種の化合物からなるが、式2で表される化合物の好ましい例として式2-1~2-16、式3で表される化合物の好ましい例として式3-1~3-112、式4で表される化合物の好ましい例として式4-1~4-52を挙げることができる。式中、R2、X2は前記と同じ定義である。これらの式2~4で表される化合物すからなる成分Bは、誘電率異方性値が正であり、熱安定性や化学的安定性が非常に優れているので、TFT用の液晶組成物を調製する場合に用いられる。本発明の液晶組成物における成分Bの含有量は、液晶組成物の全重量に対して0~99重量の範囲が適するが、好ましくは0~20重量である。2成分C成分Cは前記式5で表される化合物であるが、式5で表される化合物の好ましい例として、式5-1~5-62を挙げることができる。なお、成分Cは1種の化合物であっても複数の化合物であってもよい。これらの式において、R3およびX3は前記と同じ定義である。これらの式5で表される化合物からなる成分Cは、誘電率異方性値が正でその値が非常に大きい。この成分Cを含有させることにより、組成物駆動電圧を小さくすることができる。また、粘度の調整、屈折率異方性値の調整および液晶相温度範囲を広げることができる。成分Cの含有量は、液晶組成物全量に対して好ましくは0~99.9重量の範囲、より好ましくは0~20重量の範囲である。また、後述の成分を混合することによりしきい値電圧、液晶相温度範囲、屈折率異方性値、誘電率異方性値および粘度などを調整できる。3成分D成分Dは前記式6で表される化合物であるが、式5で表される化合物の好ましい例として、式6-1~6-6を挙げることができる。なお、成分Dは1種の化合物であっても複数の化合物であってもよい。式中、R4およびR5は前記と同じ定義である。式6で表される化合物からなる成分Dは、誘電率異方性値の絶対値が小さく、中性に近い化合物である。式6で表される化合物は透明点を高くするなどの光学的に等方性の液晶相の温度範囲を広げる効果、または屈折率異方性値の調整の効果がある。成分Dの化合物の含有量を増加させると液晶組成物の駆動電圧が高くなり、粘度が低くなるので、液晶組成物の駆動電圧の要求値を満たす限り、含有量は多いほうが望ましい。TFT用の液晶組成物を調製する場合に、成分Dの含有量は、組成物全量に対して好ましくは60重量以下、より好ましくは40重量以下である。4成分E成分Eは前記式7~10で表される化合物からなる群から選ばれた少なくとも1種の化合物からなるが、式7で表される化合物の好ましい例として式7-1~7-8、式8で表される化合物の好ましい例として式8-1~8-26、式9で表される化合物の好ましい例として式9-1~9-20、式10で表される化合物の好ましい例として式10-1~10-5をそれぞれ挙げることができる。式中、R6、X4は前記と同じ定義であり、Fは水素またはフッ素を表し、F,Clは水素またはフッ素または塩素を表す。これらの式7~10で表される化合物からなる成分Eは、誘電率異方性値が正でありかつ非常に大きく、熱安定性や化学的安定性が非常に優れているので、TFT駆動などのアクティブ駆動用の液晶組成物を調製する場合に好適である。本発明の液晶組成物における成分Fの含有量は、液晶組成物の全重量に対して1~99重量の範囲が適するが、好ましくは1~50重量、より好ましくは10~50重量である。また式6で表される化合物と一緒に用いることにより透明点および粘度調整をすることができる。5成分F成分Fは前記式11で表される化合物であるが、式11で表される化合物の好ましい例として、式11-1~11-37を挙げることができる。なお、成分Fは1種の化合物であっても複数の化合物であってもよい。これらの式において、R7、X5、FおよびF,Clは前記と同じ定義である。これらの式11で表される化合物からなる成分Fは、誘電率異方性値が正でその値が非常に大きいので光学的に等方性の液晶相で駆動される素子、PDLCD、PNLCD、PSCLCDなどの素子を低駆動電圧化する場合に主として用いられる。この成分Gを含有させることにより、組成物の駆動電圧を小さくすることができる。また、粘度の調整、屈折率異方性値の調整および液晶相温度範囲を広げることができる。さらに急峻性の改良にも利用できる。成分Fの含有量は、液晶組成物全量に対して好ましくは0~99.9重量の範囲、より好ましくは0~95重量の範囲、さらに好ましくは0~80重量の範囲である。2キラル剤本発明の液晶組成物は液晶成分Aとキラル剤を含む。本発明の液晶組成物に含まれるキラル剤としては、ねじり力HelicalTwistingPowerが大きい化合物が好ましい。ねじり力が大きい化合物は所望のピッチを得るために必要な添加量が少なくできるので、駆動電圧の上昇を抑えられ、実用上有利である。具体的には、下記式K1~K5で表される化合物が好ましい。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、-N=CH-、-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4である。これらの中でも、液晶組成物に添加されるキラル剤としては、式K2に含まれる式K2-1~式K2-8、式K4に含まれる式K4-1~式K4-6および、式K5に含まれる式K5-1~式K5-3が好ましい。式中、RKは独立して、炭素数3~10のアルキルであり、このアルキル中の環に隣接する-CH2-は-O-で置き換えられてもよく、任意の-CH2-は、-CH=CH-で置き換えられてもよい。。本発明の液晶組成物の25°Cでのピッチは、選択反射を利用しない場合は特に制限されないが、選択反射を利用し、可視光域の色を表示する場合は、選択反射波長が400nm~800nmであることが好ましく、より好ましくは400nm~750nmであり、特に好ましくは420nm~740nmである。なお、本明細書中において選択反射波長は、選択反射波長の中心の波長とする。このような選択反射波長を実現するために用いられるキラル剤は、前述のねじり力が大きい化合物である式K1~K5、式K2-1~K2-8、式K4-1~K4-6または式K5-1~K5-3で表される化合物が好ましい。他方、用いられるキラル剤は、ねじり力がそれほど大きくない化合物であってもよい。そのようなキラル剤としては、ネマチック相で駆動される素子TN方式、STN方式など用の液晶組成物に添加される化合物を挙げることができる。また、ねじり力が比較的大きくないキラル剤の例として、以下の光学活性化合物Op-1~Op-13を挙げることができる。3本発明の液晶組成物の組成本発明の液晶組成物は液晶成分Aとキラル剤を含み、光沢的等方性の液晶相を発現しないコレステリック液晶組成物である。本発明の液晶組成物はコレステリック相で駆動される光素子に用いることができる。本発明の液晶組成物は、式1-1~1-3で表される化合物の少なくとも1種類を0.1~99重量の割合で含有することが、優良な特性を発現せしめるために好ましい。液晶成分Aに含まれてもよい式1-1で表される化合物は、大きな誘電率異方性と大きな屈折率異方性を有し、また高いVHRを示す。その含有量は、キラル剤が添加されていないアキラルな液晶成分の全重量に対して、5~100重量でもよく、好ましくは5~80重量、より好ましくは10~70重量である。液晶成分Aに含まれてもよい式1-2で表される化合物は、大きな誘電率異方性と大きな屈折率異方性を有し、また相溶性に優れる。その含有量は、キラル剤が添加されていないアキラルな液晶成分の全重量に対して、5~100重量でもよく、好ましくは5~80重量、より好ましくは10~70重量である。液晶成分Aに含まれてもよい式1-3で表される化合物は、大きな誘電率異方性と大きな屈折率異方性を有し、また相溶性に優れる。その含有量は、キラル剤が添加されていないアキラルな液晶成分の全重量に対して、5~100重量でもよく、好ましくは5~80重量、より好ましくは10~70重量である。アキラルな液晶成分は液晶成分Aのみからなっていても、優れた特性を発現する。液晶成分Aは、化合物1-1、化合物1-2および化合物1-3からなる群から選ばれる1以上からなる成分である。具体的には、液晶成分Aは、化合物1-1のみ、化合物1-2のみ、または、化合物1-3のみからなっていてもよく、所定の特性を向上させるたとえば温度範囲と駆動電圧の両立をさせるために、好ましくは、化合物1-1と化合物1-2とからなる、化合物1-1と化合物1-3とからなる、化合物1-2と化合物1-3からなることが好ましく、化合物1-1、化合物1-2および化合物1-3とから成ることが最も好ましい。また、液晶組成物の全重量に対して、キラル剤を0.1~40重量含むことが好ましく、1~25重量含むことがさらに好ましく、1~7重量含むことが最も好ましい。液晶組成物に含有されるキラル剤は1種でも2種以上でもよい。4その他の成分本発明のコレステリック液晶組成物は、その組成物の特性に影響を与えない範囲で、さらにオイルゲル化剤、高分子物質等の他の化合物が添加されてもよい。本発明の液晶組成物は、オイルゲル化剤、高分子物質の他にも、たとえば二色性色素、フォトクロミック化合物を含有していてもよい。二色性色素の例としては、メロシアニン系、スチリル系、アゾ系、アゾメチン系、アゾキシ系、キノフタロン系、アントラキノン系、テトラジン系などが挙げられる。5液晶組成物の調製本発明の液晶組成物の調製は、公知の方法、例えば必要な成分を高温度下で溶解させる方法などにより調製される。また、本発明に使用される液晶組成物の各成分は、各元素の同位体元素からなる類縁体でもその物理特性に大きな差異がない。6高分子/液晶複合材料上記本発明の液晶組成物は重合性モノマーを含む混合物であってもよい。当該混合物をコレステリック相において重合すると、本発明の高分子/液晶複合材料が得られる。本発明の、高分子/液晶複合材料とは、液晶材料と高分子の化合物の両者を含む複合材料であれば特に限定されないが、高分子の一部または全部が液晶材料に溶解していない状態で高分子が液晶材料と相分離している状態でもよい。なお、本明細書において、特に言及がなければ、ネマチック相はコレステリック相を含まない、狭義のネマチック相を意味する。本発明の好ましい態様に係る高分子/液晶複合材料は、コレステリック相を広い温度範囲で発現させることが可能である。また、本発明の好ましい態様に係る高分子/液晶複合材料は、駆動電圧が低く、反射率が高い。また、本発明の好ましい態様に係る高分子/液晶複合材料は、これらの効果に基づいて表示素子等の光素子等に好適に用いることができる。6.1高分子本発明の複合材料は、コレステリック液晶組成物と、予め重合されて得られた高分子とを混合しても製造できるが、高分子の材料となる低分子量のモノマー、マクロモノマー、オリゴマー等以下、まとめてモノマー等というとコレステリック液晶組成物とを混合してから、当該混合物において重合反応を行うことによって、製造されることが好ましい。モノマー等と液晶組成物とを含む混合物を本件明細書では、重合性モノマー/液晶混合物と呼ぶ。重合性モノマー/液晶混合物には必要に応じて、後述する重合開始剤、硬化剤、触媒、安定剤、二色性色素、またはフォトクロミック化合物等を、本発明の効果を損なわない範囲で含んでもよい。たとえば、本件発明の重合性モノマー/液晶混合物には必要に応じて、重合開始剤を重合性モノマー100重量部に対して0.1~20重量部含有してもよい。重合温度は、モノマーと液晶材料の混合物がコレステリック相を発現する温度であることが好ましい。本発明の混合物に含まれるモノマー、または、本発明の高分子/液晶複合材料を構成する高分子の原料としては、例えば低分子量のモノマー、マクロモノマー、オリゴマーを使用することができ、本明細書において高分子の原料モノマーとは低分子量のモノマー、マクロモノマー、オリゴマー等を包含する意味で用いる。また、得られる高分子が三次元架橋構造を有するものが好ましく、そのために、高分子の原料モノマーとして2つ以上の重合性官能基を有する多官能性モノマーを用いることが好ましい。重合性の官能基は特に限定されないが、アクリル基、メタクリル基、グリシジル基、エポキシ基、オキセタニル基、ビニル基などを上げることができるが、重合速度の観点からアクリル基およびメタクリル基が好ましい。高分子の原料モノマー中、二つ以上の重合性のある官能基を持つモノマーをモノマー中に10重量以上含有させることが好ましい。また、好ましい高分子/液晶複合材料を得るためには、高分子はメソゲン部位を有するものが好ましく、高分子の原料モノマーとしてメソゲン部位を有する原料モノマーをその一部に、あるいは全部に用いることができる。6.2メソゲン部位を有する単官能性二官能性モノマー本発明の高分子/液晶複合材料を構成する高分子の原料として用いられるメソゲン部位を有する単官能性、または二官能性モノマーは構造上特に限定されないが、例えば下記の式M1または式M2で表される化合物を挙げることができる。Ra-Y-AM-ZMm1-AM-Y-RbM1Rb-Y-AM-ZMm1-AM-Y-RbM2式M1におけるRaは、それぞれ独立して水素、ハロゲン、-C≡N、-N=C=O、-N=C=S、または炭素数1~20のアルキルであり、これらのアルキルにおいて任意の-CH2-は-O-、-S-、-CO-、-COO-、-OCO-、-CH=CH-、-CF=CF-、または-C≡C-で置き換えられてもよく、これらのアルキルにおいて任意の水素はハロゲンまたは-C≡Nで置き換えられてもよい。Rbは、それぞれ独立して、式M3-1~式M3-7の重合性基である。式M1における好ましいRaは、水素、ハロゲン、-C≡N、-CF3、-CF2H、-CFH2、-OCF3、-OCF2H、炭素数1~20のアルキル、炭素数1~19のアルコキシ、炭素数2~21のアルケニル、および炭素数2~21のアルキニルである。特に好ましいRaは、-C≡N、炭素数1~20のアルキルおよび炭素数1~19のアルコキシである。式M2におけるRbは、それぞれ独立して、式M3-1~M3-7の重合性基である。ここで、式M3-1~M3-7におけるRdは、それぞれ独立して水素、ハロゲンまたは炭素数1~5のアルキルであり、これらのアルキルにおいて任意の水素はハロゲンで置き換えられてもよい。好ましいRdは、水素、ハロゲンおよびメチルである。特に好ましいRdは、水素、フッ素およびメチルである。また、式M3-2、式M3-3、式M3-4、式M3-7はラジカル重合で重合するのが好適である。式M3-1、式M3-5、式M3-6はカチオン重合で重合するのが好適である。いずれもリビング重合なので、少量のラジカルあるいはカチオン活性種が反応系内に発生すれば重合は開始する。活性種の発生を加速する目的で重合開始剤を使用できる。活性種の発生には例えば光または熱を使用できる。式M1およびM2におけるAMは、それぞれ独立して芳香族性または非芳香族性の5員環、6員環または炭素数9以上の縮合環であるが、環中の-CH2-は-O-、-S-、-NH-、または-NCH3-で、環中の-CH=は-N=で置き換わってもよく、環上の水素原子はハロゲン、および炭素数1~5のアルキル、またはハロゲン化アルキルで置き換わってもよい。好ましいAMの具体例は、1,4-シクロヘキシレン、1,4-シクロヘキセニレン、1,4-フェニレン、ナフタレン-2,6-ジイル、テトラヒドロナフタレン-2,6-ジイル、フルオレン-2,7-ジイル、またはビシクロ[2.2.2]オクタン-1,4-ジイルであり、これらの環において任意の-CH2-は-O-で置き換えられてもよく、任意の-CH=は-N=で置き換えられてもよく、これらの環において任意の水素はハロゲン、炭素数1~5のアルキルまたは炭素数1~5のハロゲン化アルキルで置き換えられてもよい。化合物の安定性を考慮して、酸素と酸素とが隣接した-CH2-O-O-CH2-よりも、酸素と酸素とが隣接しない-CH2-O-CH2-O-の方が好ましい。硫黄においても同様である。これらの中でも、特に好ましいAMは、1,4-シクロヘキシレン、1,4-シクロヘキセニレン、1,4-フェニレン、2-フルオロ-1,4-フェニレン、2,3-ジフルオロ-1,4-フェニレン、2,5-ジフルオロ-1,4-フェニレン、2,6-ジフルオロ-1,4-フェニレン、2-メチル-1,4-フェニレン、2-トリフルオロメチル-1,4-フェニレン、2,3-ビストリフルオロメチル-1,4-フェニレン、ナフタレン-2,6-ジイル、テトラヒドロナフタレン-2,6-ジイル、フルオレン-2,7-ジイル、9-メチルフルオレン-2,7-ジイル、1,3-ジオキサン-2,5-ジイル、ピリジン-2,5-ジイル、およびピリミジン-2,5-ジイルである。なお、前記1,4-シクロヘキシレンおよび1,3-ジオキサン-2,5-ジイルの立体配置はシスよりもトランスの方が好ましい。2-フルオロ-1,4-フェニレンは、3-フルオロ-1,4-フェニレンと構造的に同一であるので、後者は例示しなかった。この規則は、2,5-ジフルオロ-1,4-フェニレンと3,6-ジフルオロ-1,4-フェニレンの関係などにも適用される。式M1およびM2におけるYは、それぞれ独立して単結合または炭素数1~20のアルキレンであり、これらのアルキレンにおいて任意の-CH2-は-O-、-S-、-CH=CH-、-C≡C-、-COO-、または-OCO-で置き換えられてもよい。好ましいYは、単結合、-CH2m2-、-OCH2m2-、および-CH2m2O-前記式中、m2は1~20の整数であるである。特に好ましいYは、単結合、-CH2m2-、-OCH2m2-、および-CH2m2O-前記式中、m2は1~10の整数であるである。化合物の安定性を考慮して、-Y-Raおよび-Y-Rbは、それらの基中に-O-O-、-O-S-、-S-O-、または-S-S-を有しない方が好ましい。式M1およびM2におけるZMは、それぞれ独立して単結合、-CH2m3-、-OCH2m3-、-CH2m3O-、-OCH2m3O-、-CH=CH-、-C≡C-、-COO-、-OCO-、-CF22-、-CH22-COO-、-OCO-CH22-、-CH=CH-COO-、-OCO-CH=CH-、-C≡C-COO-、-OCO-C≡C-、-CH=CH-CH22-、-CH22-CH=CH-、-CF=CF-、-C≡C-CH=CH-、-CH=CH-C≡C-、-OCF2-CH22-、-CH22-CF2O-、-OCF2-または-CF2O-前記式中、m3は1~20の整数であるである。好ましいZMは単結合、-CH2m3-、-OCH2m3-、-CH2m3O-、-CH=CH-、-C≡C-、-COO-、-OCO-、-CH22-COO-、-OCO-CH22-、-CH=CH-COO-、-OCO-CH=CH-、-OCF2-、および-CF2O-である。式M1およびM2におけるm1は1~6の整数である。好ましいm1は、1~3の整数である。m1が1のときは、6員環などの環を2つ有する二環の化合物である。m1が2と3のときは、それぞれ三環と四環の化合物である。例えばm1が1であるとき、2つのAMは同一であってもよいし、または異なってもよい。また、例えばm1が2であるとき、3つのAMまたは2つのZMは同一であってもよいし、または異なってもよい。m1が3~6であるときについても同様である。Ra、Rb、Rd、ZM、AMおよびYについても同様である。式M1で表される化合物M1および式M2で表される化合物M2は2H重水素、13Cなどの同位体を天然存在比の量よりも多く含んでいても同様の特性を有するので好ましく用いることができる。化合物M1および化合物M2の更に好ましい例は、式M1-1~M1-41およびM2-1~M2-27で表される化合物M1-1~M1-41および化合物M2-1~M2-27である。これらの化合物において、Ra、Rb、Rd、ZM、AM、Yおよびpの定義は、本発明の態様に記載した式M1および式M2のそれらと同一である。化合物M1-1~M1-41およびM2-1~M2-27における下記の部分構造について説明する。部分構造a1は、任意の水素がフッ素で置き換えられた1,4-フェニレンを表す。部分構造a2は、任意の水素がフッ素で置き換えられてもよい1,4-フェニレンを表す。部分構造a3は、任意の水素がフッ素またはメチルのいずれかで置き換えられてもよい1,4-フェニレンを表す。部分構造a4は、9位の水素がメチルで置き換えられてもよいフルオレンを表す。前述のメソゲン部位を有さないモノマー、およびメソゲン部位を持つモノマーM1、およびM2以外の重合性化合物を必要に応じて使用することができる。本発明の高分子/液晶複合材料の光学的に等方性を最適化する目的で、メソゲン部位を持ち3つ以上の重合性官能基を持つモノマーを使用することもできる。メソゲン部位を持ち3つ以上の重合性官能基を持つモノマーとしては公知の化合物を好適に使用できるが、例えば、M4-1~M4-3であり、より具体的な例として、特開2000-327632号、特開2004-182949号、特開2004-59772号に記載された化合物をあげることができる。ただし、M4-1~M4-3において、Rb、Za、Y、およびFは前述と同一の定義である。6.3メソゲン部位を有さない重合性のある官能基を持つモノマー本発明の高分子/液晶複合材料を構成する高分子の原料として用いられるメソゲン部位を有さない重合性のある官能基を持つモノマーとして、例えば、炭素数1~30の直鎖あるいは分岐アクリレート、炭素数1~30の直鎖あるいは分岐ジアクリレート、三つ以上の重合性官能基を有するモノマーとしては、グリセロールプロポキシレート1PO/OHトリアクリレート、ペンタエリスリトールプロポキシレートトリアクリレート、ペンタエリスリトールトリアクリレート、トリメチロールプロパンエトキシレートトリアクリレート、トリメチロールプロパンプロポキシレートトリアクリレート、トリメチロールプロパントリアクリレート、ジトリメチロールプロパンテトラアクリレート、ペンタエリスリトールテトラアクリレート、ジペンタエリスリトールペンタアクリレート、ジペンタエリスリトールヘキサアクリレート、トリメチロールプロパントリアクリレートなどを挙げることができるが、これらに限定されるものではない。6.4重合開始剤本発明の高分子/液晶複合材料に含まれる高分子の製造における重合反応は特に限定されず、例えば、光ラジカル重合、熱ラジカル重合、光カチオン重合等が行われる。光ラジカル重合において用いることができる光ラジカル重合開始剤の例は、ダロキュアDAROCUR、登録商標1173および4265いずれも商品名、BASFジャパン株、イルガキュアIRGACURE、登録商標184、369、500、651、784、819、907、1300、1700、1800、1850、および2959いずれも商品名、BASFジャパン株、などである。熱ラジカル重合において用いることができる熱によるラジカル重合の好ましい開始剤の例は、過酸化ベンゾイル、ジイソプロピルパーオキシジカーボネート、t-ブチルパーオキシ-2-エチルヘキサノエート、t-ブチルパーオキシピバレート、t-ブチルパーオキシジイソブチレート、過酸化ラウロイル、2,2’-アゾビスイソ酪酸ジメチルMAIB、ジt-ブチルパーオキシドDTBPO、アゾビスイソブチロニトリルAIBN、アゾビスシクロヘキサンカルボニトリルACNなどである。光カチオン重合において用いることができる光カチオン重合開始剤として、ジアリールヨードニウム塩以下、DASという。、トリアリールスルホニウム塩以下、TASという。などがあげられる。DASとしては、ジフェニルヨードニウムテトラフルオロボレート、ジフェニルヨードニウムヘキサフルオロホスホネート、ジフェニルヨードニウムヘキサフルオロアルセネート、ジフェニルヨードニウムトリフルオロメタンスルホネート、ジフェニルヨードニウムトリフルオロアセテート、ジフェニルヨードニウム-p-トルエンスルホネート、ジフェニルヨードニウムテトラペンタフルオロフェニルボレート、4-メトキシフェニルフェニルヨードニウムテトラフルオロボレート、4-メトキシフェニルフェニルヨードニウムヘキサフルオロホスホネート、4-メトキシフェニルフェニルヨードニウムヘキサフルオロアルセネート、4-メトキシフェニルフェニルヨードニウムトリフルオロメタンスルホネート、4-メトキシフェニルフェニルヨードニウムトリフルオロアセテート、4-メトキシフェニルフェニルヨードニウム-p-トルエンスルホナートなどが挙げられる。DASには、チオキサントン、フェノチアジン、クロロチオキサントン、キサントン、アントラセン、ジフェニルアントラセン、ルブレンなどの光増感剤を添加することで高感度化することもできる。TASとしては、トリフェニルスルホニウムテトラフルオロボレート、トリフェニルスルホニウムヘキサフルオロホスホネート、トリフェニルスルホニウムヘキサフルオロアルセネート、トリフェニルスルホニウムトリフルオロメタンスルホナート、トリフェニルスルホニウムトリフルオロアセテート、トリフェニルスルホニウム-p-トルエンスルホネート、トリフェニルスルホニウムテトラペンタフルオロフェニルボレート、4-メトキシフェニルジフェニルスルホニウムテトラフルオロボレート、4-メトキシフェニルジフェニルスルホニウムヘキサフルオロホスホネート、4-メトキシフェニルジフェニルスルホニウムヘキサフルオロアルセネート、4-メトキシフェニルジフェニルスルホニウムトリフルオロメタンスルホナート、4-メトキシフェニルジフェニルスルホニウムトリフルオロアセテート、4-メトキシフェニルジフェニルスルホニウム-p-トルエンスルホネートなどが挙げられる。光カチオン重合開始剤の具体的な商品名の例は、サイラキュアCyracure、登録商標UVI-6990、サイラキュアUVI-6974、サイラキュアUVI-6992それぞれ商品名、UCC株、アデカオプトマーSP-150、SP-152、SP-170、SP-172それぞれ商品名、ADEKA、RhodorsilPhotoinitiator2074商品名、ローディアジャパン株、イルガキュアIRGACURE、登録商標250商品名、BASFジャパン株、UV-9380C商品名、GE東芝シリコーン株などである。6.5硬化剤安定剤等本発明の高分子/液晶複合材料を構成する高分子の合成において、前記モノマー等および重合開始剤の他にさらに1種または2種以上の他の好適な成分、例えば、硬化剤、安定剤、触媒等を加えてもよい。硬化剤としては、通常、エポキシ樹脂の硬化剤として使用されている従来公知の潜在性硬化剤が使用できる。潜在性エポキシ樹脂用硬化剤は、アミン系硬化剤、ノボラック樹脂系硬化剤、イミダゾール系硬化剤、酸無水物系硬化剤等が挙げられる。アミン系硬化剤の例としては、ジエチレントリアミン、トリエチレンテトラアミン、テトラエチレンペンタアミン、m-キシレンジアミン、トリメチルヘキサメチレンジアミン、2-メチルペンタメチレンジアミン、ジエチルアミノプロピルアミン等の脂肪族ポリアミン、イソフォロンジアミン、1,3-ビスアミノメチルシクロヘキサン、ビス4-アミノシクロヘキシルメタン、ノルボルネンジアミン、1,2-ジアミノシクロヘキサン、ラロミン等の脂環式ポリアミン、ジアミノジフェニルメタン、ジアミノジフェニルエタン、メタフェニレンジアミン等の芳香族ポリアミンなどが挙げられる。ノボラック樹脂系硬化剤の例としては、フェノールノボラック樹脂、ビスフェノールノボラック樹脂などが挙げられる。イミダゾール系硬化剤としては、2-メチルイミダゾール、2-エチルへキシルイミダゾール、2-フェニルイミダゾール、1-シアノエチル-2-フェニルイミダゾリウムトリメリテートなどが挙げられる。酸無水物系硬化剤の例としては、テトラヒドロ無水フタル酸、ヘキサヒドロ無水フタル酸、メチルテトラヒドロ無水フタル酸、メチルへキサヒドロ無水フタル酸、メチルシクロヘキセンテトラカルボン酸二無水物、無水フタル酸、無水トリメリット酸、無水ピロメリット酸、ベンゾフェノンテトラカルボン酸二無水物などが挙げられる。また、グリシジル基、エポキシ基、オキセタニル基を有する重合性化合物と硬化剤との硬化反応を促進するための硬化促進剤をさらに用いてもよい。硬化促進剤としては、例えば、ベンジルジメチルアミン、トリスジメチルアミノメチルフェノール、ジメチルシクロヘキシルアミン等の3級アミン類、1-シアノエチル-2-エチル-4-メチルイミダゾール、2-エチル-4-メチルイミダゾール等のイミダゾール類、トリフェニルホスフィン等の有機リン系化合物、テトラフェニルホスホニウムブロマイド等の4級ホスホニウム塩類、1,8-ジアザビシクロ[5.4.0]ウンデセン-7等やその有機酸塩等のジアザビシクロアルケン類、テトラエチルアンモニウムブロマイド、テトラブチルアンモニウムブロマイド等の4級アンモニウム塩類、三フッ化ホウ素、トリフェニルボレート等のホウ素化合物などが挙げられる。これらの硬化促進剤は単独または2種以上を混合して使用することができる。また、例えば貯蔵中の不所望な重合を防止するために、安定剤を添加することが好ましい。安定剤として、当業者に知られているすべての化合物を用いることができる。安定剤の代表例としては、4-エトキシフェノール、ハイドロキノン、ブチル化ヒドロキシトルエンBHT等が挙げられる。6.6高分子/液晶複合材料の組成本発明の高分子/液晶複合材料中における液晶組成物の含有率は、高分子/液晶複合材料がメモリー性を発現できる範囲であれば、可能な限り高含有率であることが好ましい。液晶組成物の含有率が高い方が、本発明の複合材料の駆動電圧が低くなるからである。本発明の高分子/液晶複合材料において、液晶組成物の含有率は複合材料に対して60~99重量であることが好ましく、60~95重量がさらに好ましく、65~95重量が特に好ましい。高分子の含有率は複合材料に対して1~40重量であることが好ましく、2~30重量がさらに好ましく、2~10重量が特に好ましい。6.7その他の成分本発明の高分子/液晶複合材料は、たとえば二色性色素、フォトクロミック化合物を本発明の効果を損なわない範囲で含有していてもよい。7マイクロカプセル本発明の液晶組成物、本発明の混合物または本発明の高分子/液晶複合材料はマイクロカプセルに包含されてもよいマイクロカプセル化。これらの液晶組成物等をマイクロカプセル化する手法は、公知の手法を用いることができ、手法は特に限定されないが、例えば特許公開2001-311079、特許公開2003-96454、特許公開2005-99180、特許公開2006-183046、特許公開2006-193742、特許公開2008-191420、特許公開2009-149814、特許公開2010-47775などに記載されている。本発明の好ましい態様のマイクロカプセルは、コレステリック相を広い温度範囲で発現させることが可能である。また、本発明の好ましい態様に係るマイクロカプセルは、駆動電圧が低く、反射率が高い。また、本発明の好ましい態様に係る高分子/液晶複合材料は、これらの効果に基づいて表示素子等の光素子等に好適に用いることができる。8光素子本発明の光素子は、一方または両方の面に電極が配置され、基板間に配置された液晶媒体、および電極を介して液晶媒体に電界を印加する電界印加手段を備えた光素子であって、液晶媒体が、本発明のコレステリック液晶組成物、本発明の高分子/液晶複合材料または本発明のマイクロカプセルである光素子である。本明細書中、本発明の液晶組成物、高分子/液晶複合材料およびマイクロカプセルを総称して液晶媒体ということがある。以下、実施例により本発明をさらに詳しく説明するが、本発明はこれら実施例によっては制限されない。なお特に断りのない限り、は重量を意味する。分析方法本実施例で用いられた化合物は、1H-NMR分析で得られる核磁気共鳴スペクトル、ガスクロマトグラフィーGC分析で得られるガスクロマトグラムなどにより同定したので、まず分析方法について説明をする。1H-NMR分析:測定装置は、DRX-500ブルカーバイオスピン株社製を用いた。測定は、実施例等で製造したサンプルを、CDCl3等のサンプルが可溶な重水素化溶媒に溶解し、室温で、500MHz、積算回数24回の条件で行った。なお、得られた核磁気共鳴スペクトルの説明において、sはシングレット、dはダブレット、tはトリプレット、qはカルテット、mはマルチプレットであることを意味する。また、化学シフトδ値のゼロ点の基準物質としてはテトラメチルシランTMSを用いた。GC分析:測定装置は、島津製作所製のGC-14B型ガスクロマトグラフを用いた。カラムは、島津製作所製のキャピラリーカラムCBP1-M25-025長さ25m、内径0.22mm、膜厚0.25μm;固定液相はジメチルポリシロキサン;無極性を用いた。キャリアーガスとしてはヘリウムを用い、流量は1ml/分に調整した。試料気化室の温度を300°C、検出器FID部分の温度を300°Cに設定した。試料はトルエンに溶解して、1重量の溶液となるように調製し、得られた溶液1μlを試料気化室に注入した。記録計としては島津製作所製のC-R6A型Chromatopac、またはその同等品を用いた。得られたガスクロマトグラムには、成分化合物に対応するピークの保持時間およびピークの面積値が示されている。なお、試料の希釈溶媒としては、例えば、クロロホルム、ヘキサンを用いてもよい。また、カラムとしては、AgilentTechnologiesInc製のキャピラリカラムDB-1長さ30m、内径0.32mm、膜厚0.25μm、AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μmなどを用いてもよい。ガスクロマトグラムにおけるピークの面積比は成分化合物の割合に相当する。一般には、分析サンプルの成分化合物の重量は、分析サンプルの各ピークの面積と完全に同一ではないが、本発明において上述したカラムを用いる場合には、実質的に補正係数は1であるので、分析サンプル中の成分化合物の重量は、分析サンプル中の各ピークの面積とほぼ対応している。成分の液晶化合物における補正係数に大きな差異がないからである。ガスクロマトグラムにより液晶組成物中の液晶化合物の組成比をより正確に求めるには、ガスクロマトグラムによる内部標準法を用いる。一定量正確に秤量された各液晶化合物成分被検成分と基準となる液晶化合物基準物質を同時にガスクロ測定して、得られた被検成分のピークと基準物質のピークとの面積比の相対強度をあらかじめ算出する。基準物質に対する各成分のピーク面積の相対強度を用いて補正すると、液晶組成物中の液晶化合物の組成比をガスクロ分析からより正確に求めることができる。液晶化合物等の物性値の測定試料液晶化合物の物性値を測定する試料としては、化合物そのものを試料とする場合、化合物を母液晶と混合して試料とする場合の2種類がある。化合物を母液晶と混合した試料を用いる後者の場合には、以下の方法で測定を行う。まず、得られた液晶化合物15重量と母液晶85重量とを混合して試料を作製する。そして、得られた試料の測定値から、下記の計算式に基づく外挿法にしたがって、外挿値を計算する。この外挿値をこの化合物の物性値とする。外挿値=100×試料の測定値-母液晶の重量×母液晶の測定値/液晶化合物の重量液晶化合物と母液晶との割合がこの割合であっても、スメクチック相、または結晶が25°Cで析出する場合には、液晶化合物と母液晶との割合を10重量:90重量、5重量:95重量、1重量:99重量の順に変更をしていき、スメクチック相、または結晶が25°Cで析出しなくなった組成で試料の物性値を測定し上記式にしたがって外挿値を求めて、これを液晶化合物の物性値とする。測定に用いる母液晶としては様々な種類が存在するが、例えば、母液晶Aの組成重量は以下のとおりである。液晶化合物等の物性値の測定方法物性値の測定は後述する方法で行った。これら測定方法の多くは、日本電子機械工業会規格StandardofElectricIndustriesAssociationofJapanEIAJED-2521Aに記載された方法、またはこれを修飾した方法である。また、測定に用いたTN素子には、TFTを取り付けなかった。測定値のうち、液晶化合物そのものを試料とした場合は、得られた値を実験データとして記載した。液晶化合物と母液晶との混合物を試料として用いた場合は、外挿法で得られた値を実験データとして記載した。相構造および相転移温度°C:以下1、および2の方法で測定を行った。1偏光顕微鏡を備えた融点測定装置のホットプレートメトラー社FP-52型ホットステージに化合物を置き、3°C/分の速度で加熱しながら相状態とその変化を偏光顕微鏡で観察し、液晶相の種類を特定した。2パーキンエルマー社製走査熱量計DSC-7システム、またはDiamondDSCシステムを用いて、3°C/分速度で昇降温し、試料の相変化に伴う吸熱ピーク、または発熱ピークの開始点を外挿により求めonset、相転移温度を決定した。以下、結晶はKと表し、さらに結晶の区別がつく場合は、それぞれK1またはK2と表した。また、スメクチック相はSm、ネマチック相はN、コレステリック相キラルネマチック相をNと表した。液体アイソトロピックはIと表した。スメクチック相の中で、スメクチックB相、またはスメクチックA相の区別がつく場合は、それぞれSmB、またはSmAと表した。BPはブルー相または光学的に等方性の液晶相を表す。2相の共存状態はNI、NBPという形式で表記することがある。具体的には、NIは、それぞれ非液晶等方相とコレステリック相がと共存する相を表し、NBPは、BP相または光学的に等方性の液晶相とコレステリック相が共存した相を表す。Unは光学的等方性ではない未確認の相を表す。相転移温度の表記として、例えば、K50.0N100.0Iとは、結晶からネマチック相への相転移温度KNが50.0°Cであり、ネマチック相から液体への相転移温度NIが100.0°Cであることを示す。他の表記も同様である。ネマチック相の上限温度TNI°C:偏光顕微鏡を備えた融点測定装置のホットプレートメトラー社FP-52型ホットステージに、試料液晶化合物と母液晶との混合物を置き、1°C/分の速度で加熱しながら偏光顕微鏡を観察した。試料の一部がネマチック相から等方性液体に変化したときの温度をネマチック相の上限温度とした。以下、ネマチック相の上限温度を、単に上限温度と略すことがある。低温相溶性:母液晶と液晶化合物とを、液晶化合物が、20重量、15重量、10重量、5重量、3重量、および1重量の量となるように混合した試料を作製し、試料をガラス瓶に入れる。このガラス瓶を、-10°Cまたは-20°Cのフリーザー中に一定期間保管したあと、結晶もしくはスメクチック相が析出しているかどうか観察をした。粘度η20°Cで測定mPas:液晶化合物と母液晶との混合物を、E型粘度計を用いて測定した。屈折率異方性Δn:測定は25°Cの温度下で、波長589nmの光を用い、接眼鏡に偏光板を取り付けたアッベ屈折計により行なった。主プリズムの表面を一方向にラビングしたあと、試料液晶化合物と母液晶との混合物を主プリズムに滴下した。屈折率n∥は偏光の方向がラビングの方向と平行であるときに測定した。屈折率n⊥は偏光の方向がラビングの方向と垂直であるときに測定した。屈折率異方性Δnの値は、Δn=n∥-n⊥の式から計算した。誘電率異方性Δε25°Cで測定:2枚のガラス基板の間隔ギャップが約9μm、ツイスト角が80度の液晶セルに試料液晶化合物と母液晶との混合物を入れた。このセルに20ボルトを印加して、液晶分子の長軸方向における誘電率ε∥を測定した。0.5ボルトを印加して、液晶分子の短軸方向における誘電率ε⊥を測定した。誘電率異方性の値は、Δε=ε∥-ε⊥、の式から計算した。ピッチP25°Cで測定nmピッチ長は選択反射を用いて測定した液晶便覧196頁2000年発行、丸善。選択反射波長λには、関係式pλ=1が成立する。ここでは平均屈折率を表し、次式で与えられる。=212。選択反射波長は顕微分光光度計日本電子株、商品名MSV350で測定した。得られた反射波長を平均屈折率で除すことにより、ピッチを求めた。可視光より長波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。光学活性化合物は本発明におけるキラル剤に相当する。1合成例1-1:化合物S1-1-8の合成上記スキーム10に基づき、式1-1で表される化合物である化合物S1-1-8の合成スキームを説明する。1化合物S1-1-2の合成窒素雰囲気下の反応器へ、S1-1-188.3gと触媒7.54g、テトラヒドロフランTHF900ml加え、これに室温で、2mol/LのブチルマグネシウムクロリドのTHF溶液を滴下し、4時間還流した。反応液を室温まで冷却し、これにトルエンを加え、これを1N-塩酸、水で洗浄した。硫酸マグネシウムで乾燥した後、減圧にて溶媒を留去した。ヘプタンを展開溶媒として、シリカゲルカラムクロマトグラフィーにより精製し、減圧にて乾燥してS1-1-275.7gを得た。このもののS1-1-1からの収率は93.1であった。2化合物S1-1-3の合成窒素雰囲気下の反応器へ、S1-1-2を55.5g、テトラヒドロフランTHF550mlを加え、-70°Cまで冷却し、これにn-BuLi1.55M;n-ヘキサン溶液161mlを滴下し、1時間そのままの温度で撹拌した。反応液にヨウ素63.4gのTHF450ml溶液を-70°Cで滴下し、そのままの温度で5時間撹拌した。反応液を室温まで加温し、チオ硫酸ナトリウム水溶液に注いだ。生成物を酢酸エチルで抽出し、有機層をチオ硫酸ナトリウム水、水で洗浄した。硫酸マグネシウムで乾燥した後、減圧にて溶媒を留去した。ヘプタン/トルエン=3/1体積比を展開溶媒として、シリカゲルカラムクロマトグラフィーにより精製し、減圧にて乾燥してS1-1-379.1gを得た。このもののS1-1-2からの収率は97.5であった。3化合物S1-1-5の合成窒素雰囲気下の反応器へ、S1-1-379.1g、3,5-ジフロオロフェニルボロン酸S1-1-438.4g、テトラキストリフェニルホスフィンパラジウム3.5gと炭酸ナトリウム70.9gとトルエン/エタノール/水=3/3/1体積比の混合溶媒560ml加え、7時間還流した。反応液を室温まで冷却し、これにトルエンを加え、これを1N-塩酸、水で洗浄した。硫酸マグネシウムで乾燥した後、減圧にて溶媒を留去した。ヘプタンを展開溶媒として、シリカゲルカラムクロマトグラフィーにより精製し、減圧にて乾燥し、残分をエタノール/酢酸エチル=4/1で再結晶して、S1-1-550.6gを得た。このもののS1-1-3からの収率は66.2であった。4化合物S1-1-6の合成窒素雰囲気下の反応器へ、化合物S1-1-515.0gとTHF150mlとを加えて、-74°Cまで冷却した。そこへ、1.60Mn-ブチルリチウム,n-ヘキサン溶液27.4mlを-74°Cから-60°Cの温度範囲で滴下し、さらに60分攪拌した。続いてジブロモジフルオロメタン12.6gのTHF20.0ml溶液を-75°Cから-70°Cの温度範囲で滴下し、25°Cに戻しつつ60分攪拌した。得られた反応混合物を氷水150mlに注ぎ込み、混合した。トルエン100mlを加え有機層と水層とに分離させ抽出操作を行い得られた有機層を分取し、続いて食塩水で洗浄して、無水硫酸マグネシウムで乾燥した。得られた溶液を、減圧下で濃縮し、残渣をヘプタンを展開溶媒とし、シリカゲルカラムクロマトグラフィーによる分取操作で精製した。溶媒を留去し乾燥させ、S1-1-616.5gを得た。5化合物S1-1-8の合成窒素雰囲気下の反応器へ、化合物S1-1-66.0g、3,4,5-トリフルオロフェノールS1-1-71.4g、炭酸カリウム2.8g、N,N-ジメチルホルムアミドDMF100mlを加え、90°Cで120分攪拌した。反応混合物を25°Cに戻した後、氷水50mlに注ぎ込み混合させ、トルエン100mlを加え有機層と水層とに分離させ抽出操作を行い得られた有機層を分取し、続いて飽和炭酸水素ナトリウム水溶液、0.5N水酸化ナトリウム水溶液、食塩水で順次洗浄して、無水硫酸マグネシウムで乾燥した。得られた溶液を、減圧下で濃縮し、残渣をヘプタンを展開溶媒とし、シリカゲルカラムクロマトグラフィーによる分取操作で精製した。さらにヘプタン/ソルミックスA-11の混合溶媒からの再結晶により精製し、乾燥させ、S1-81.7gを得た。S1-1-8のS1-1-5からの収率は20.4であった。得られた化合物S1-1-8の相転移温度は以下の通りであった。相転移温度°C:K92.4N95.4I。1H-NMR分析の化学シフトδppmは以下の通りであり、得られた化合物が、化合物S1-1-8であることが同定できた。なお、測定溶媒はCDCl3である。化学シフトδppm;7.36t,1H,7.26~7.20m,4H,7.08d,1H,7.04~6.99m,3H,2.67t、2H,1.67-1.64m,2H,1.41-1.37m,2H,0.96t,3H.6化合物S1-1-8の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A90重量と、実施例1で得られたS1-1-8の10重量とからなる液晶組成物Bを調製した。得られた液晶組成物Bの物性値を測定し、測定値を外挿することで液晶化合物S1-1-8の物性の外挿値を算出した。その値は以下のとおりであった。上限温度TNI=54.7°C;誘電率異方性Δε=54.2;屈折率異方性Δn=0.167。これらのことから液晶化合物S1-1-8は、誘電率異方性Δε、屈折率異方性Δnの大きい化合物であることがわかった。2合成例1-2:化合物S1-2-1、化合物S1-3-1および化合物S1-4-1の合成上記相転移点の単位は°Cである。化合物S1-2-1、S1-3-1およびS1-4-1は、合成例1-1の方法に準じて、適当な試薬を用いることにより合成した。1液晶化合物S1-2-1の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A90重量と、合成例2で得られたS1-2-1の10重量とからなる液晶組成物Cを調製した。得られた液晶組成物Cの物性値を測定し、測定値を外挿することで液晶化合物S1-2-1の物性の外挿値を算出した。その値は以下のとおりであった。上限温度TNI=61.7°C;誘電率異方性Δε=51.1;屈折率異方性Δn=0.177。これらのことから液晶化合物S1-2-1は、誘電率異方性Δε、屈折率異方性Δnの大きい化合物であることがわかった。2液晶化合物S1-3-1の物性母液晶A95重量と、合成例1-2で得られたS1-3-1の5重量とからなる液晶組成物Dを調製した。得られた液晶組成物Dの物性値を測定し、測定値を外挿することで液晶化合物S1-3-1の物性の外挿値を算出した。その値は以下のとおりであった。上限温度TNI=55.7°C;誘電率異方性Δε=68.1;屈折率異方性Δn=0.177。これらのことから液晶化合物S1-3-1は、誘電率異方性Δεが非常に大きな化合物であることがわかった。3液晶化合物S1-4-1の物性母液晶A90重量と、合成例1-2で得られたS1-4-1の10重量とからなる液晶組成物Eを調製した。得られた液晶組成物Eの物性値を測定し、測定値を外挿することで液晶化合物S1-4-1の物性の外挿値を算出した。その値は以下のとおりであった。上限温度TNI=59.7°C;誘電率異方性Δε=65.9;屈折率異方性Δn=0.167。これらのことから液晶化合物S1-4-1は、誘電率異方性Δεが非常に大きな化合物であることがわかった。3合成例1-5:化合物S1-5-3の合成上記スキーム11に基づき、式1-1で表される化合物である化合物S1-5-3の合成スキームを説明する。1化合物S1-5-3の合成S1-1-2からS1-5-1の合成は、合成例1-1のS1-1-5からS1-1-6を合成する手法に準じた。具体的には、S1-1-5に代えて、S1-1-2を用いた。S1-5-1からS1-5-3の合成は、合成例1-1のS1-1-6からS1-1-8を合成する手法に準じた。具体的には、S1-1-6に代えて、S1-5-1を用い、S1-1-7に代えて、S1-5-2を用いた。得られた化合物S1-5-3の相転移温度は以下の通りであった。相転移温度°C:K63.1N88.5I。2液晶化合物S1-5-3の物性母液晶A85重量と、合成例1-5で得られたS1-5-3の15重量とからなる液晶組成物Fを調製した。得られた液晶組成物Fの物性値を測定し、測定値を外挿することで液晶化合物S1-5-3の物性の外挿値を算出した。その値は以下のとおりであった。上限温度TNI=55.7°C;誘電率異方性Δε=42.1;屈折率異方性Δn=0.164。これらのことから液晶化合物S1-5-3は、他の液晶化合物との優れた相溶性を有し、誘電率異方性Δε、屈折率異方性Δnの大きい化合物であることがわかった。4合成例1-6:化合物S1-6-1の合成合成例1-5のS1-5-3を合成する手法に準じてS1-6-1を合成した。1液晶化合物S1-6-1の物性母液晶A85重量と、合成例6で得られたS1-6-1の15重量とからなる液晶組成物Gを調製した。得られた液晶組成物Gの物性値を測定し、測定値を外挿することで液晶化合物S1-6-2の物性の外挿値を算出した。その値は以下のとおりであった。上限温度TNI=51.0°C;誘電率異方性Δε=43.4;屈折率異方性Δn=0.164。これらのことから液晶化合物S1-6-1は、他の液晶化合物との優れた相溶性を有し、誘電率異方性Δε、屈折率異方性Δnの大きい化合物であることがわかった。5合成例2-1:化合物S2-1-11の合成化合物S2-1-11は、式1-2-4-3において、R1LがC4H9であり、L1が水素であり、L2、L4、およびL5が全てフッ素であり、X1が-CF3である化合物である。化合物1-2-4-3-aと同一上記スキーム12に基づき、式1-2で表される化合物である化合物S2-1-11の合成スキームを説明する。1化合物S2-1-2の合成窒素雰囲気下、乾燥したマグネシウム11.3gと1-ブロモ-3-クロロ-5-フルオロベンゼンS2-1-175.0gとからテトラヒドロフラン以下、THF220mlを使用してグリニヤール試薬を調製し、これを-70°Cに冷却した。これにホウ酸トリメチル52.0gのTHF200ml溶液を滴下し、そのままの温度で3時間撹拌した後、1時間で室温まで加温し、12時間撹拌した。反応液に2N-塩酸を滴下し1時間撹拌し、生成物を酢酸エチルで抽出したのち、水洗、乾燥し、溶媒を減圧にて留去した。残分をヘプタンで洗浄し、S2-1-2を34.7g得た。このものの収率は55.7であった。2化合物S2-1-4の合成窒素雰囲気下の反応器へ、3-クロロ-5-フルオロフェニルボロン酸S2-1-264.5gと1-ブロモ-3-フロオロ-5-ヨードベンゼンS2-1-3110.0gとテトラキストリフェニルホスフィンパラジウム6.0gと炭酸カリウム130.0gとトルエン/エタノール/水=3/3/1体積比の混合溶媒1000ml加え、40時間還流した。反応液を室温まで冷却し、これにトルエンを加え、これを1N-塩酸、水で洗浄した。硫酸マグネシウムで乾燥した後、減圧にて溶媒を留去した。ヘプタンを展開溶媒として、シリカゲルカラムクロマトグラフィーにより精製し、減圧にて乾燥してS2-1-453.8gを得た。このもののS2-1-3からの収率は48.5であった。3化合物S2-1-5の合成窒素雰囲気下の反応器へ、化合物S2-1-425.3gとTHF250mlを加え、これに室温で0.91Mのn-ブチルマグネシウムクロリド120mlを滴下し、加温して6時間還流した。室温まで冷却し、1N塩酸を滴下して、1時間撹拌した後、生成物をトルエンで抽出し、これを水で洗浄した。硫酸マグネシウムで乾燥した後、減圧にて溶媒を留去した。ヘプタンを展開溶媒として、シリカゲルカラムクロマトグラフィーにより精製し、減圧にて乾燥してS2-1-521.1gを得た。このもののS2-1-4からの収率は90.2であった。4化合物S2-1-6の合成窒素雰囲気下の反応器へ、S2-1-5を21.1g、テトラヒドロフランTHF300mlを加え、-70°Cまで冷却し、これにn-BuLi1.6M;n-ヘキサン溶液56.4mlを滴下し、1時間そのままの温度で撹拌した。反応液にヨウ素22.8gのTHF200ml溶液を-70°Cで滴下し、そのままの温度で1時間撹拌した。反応液を室温まで加温し、チオ硫酸ナトリウム水溶液に注いだ。生成物をトルエンで抽出し、有機層をチオ硫酸ナトリウム水、水で洗浄した。硫酸マグネシウムで乾燥した後、減圧にて溶媒を留去した。ヘプタンを展開溶媒として、シリカゲルカラムクロマトグラフィーにより精製し、減圧にて乾燥してS2-1-630.7gを得た。このもののS2-1-5からの収率は100であった。5化合物S2-1-8の合成窒素雰囲気下の反応器へ、S2-1-630.7g、3,5-ジフロオロフェニルボロン酸S2-1-724.0g、テトラキストリフェニルホスフィンパラジウム5.0gと炭酸ナトリウム25.0gとトルエン/エタノール/水=3/3/1体積比の混合溶媒280ml加え、30時間還流した。テトラキストリフェニルホスフィンパラジウム2.0gを追加しさらに10時間還流した。反応液を室温まで冷却し、これにトルエンを加え、これを1N-塩酸、水で洗浄した。硫酸マグネシウムで乾燥した後、減圧にて溶媒を留去した。ヘプタンを展開溶媒として、シリカゲルカラムクロマトグラフィーにより精製し、減圧にて乾燥してS2-1-814.5gを得た。このもののS2-1-6からの収率は48.9であった。6化合物S2-1-9の合成窒素雰囲気下の反応器へ、化合物S2-1-814.5gとTHF100mlとを加えて、-74°Cまで冷却した。そこへ、1.59Mn-ブチルリチウム,n-ヘキサン溶液26.8mlを-74°Cから-60°Cの温度範囲で滴下し、さらに60分攪拌した。続いてジブロモジフルオロメタン12.0gのTHF20.0ml溶液を-75°Cから-70°Cの温度範囲で滴下し、25°Cに戻しつつ60分攪拌した。得られた反応混合物を氷水150mlに注ぎ込み、混合した。トルエン100mlを加え有機層と水層とに分離させ抽出操作を行い得られた有機層を分取し、続いて食塩水で洗浄して、無水硫酸マグネシウムで乾燥した。得られた溶液を、減圧下で濃縮し、残渣をヘプタンを展開溶媒とし、シリカゲルカラムクロマトグラフィーによる分取操作で精製した。溶媒を留去し乾燥させ、S2-1-9の粗精製物16.5gを得た。7化合物S2-1-11の合成窒素雰囲気下の反応器へ、化合物S2-1-916.5g、3,5-ジフルオロ-4-トリフルオロメチルフェノールS2-1-105.0g、炭酸カリウム10.5g、テトラブチルアンモニウムブロミド0.5g、N,N-ジメチルホルムアミドDMF150mlを加え、95°Cで90分攪拌した。反応混合物を25°Cに戻した後、氷水50mlに注ぎ込み混合させ、トルエン100mlを加え有機層と水層とに分離させ抽出操作を行い得られた有機層を分取し、続いて飽和炭酸水素ナトリウム水溶液、食塩水で順次洗浄して、無水硫酸マグネシウムで乾燥した。得られた溶液を、減圧下で濃縮し、残渣をヘプタンを展開溶媒とし、シリカゲルカラムクロマトグラフィーによる分取操作で精製した。さらにエタノール/酢酸エチル=9/1の混合溶媒からの再結晶により精製し、乾燥させ、S2-1-115.5gを得た。S2-1-11のS2-1-8からの収率は23.3であった。得られた化合物S2-1-11の相転移温度は以下の通りであった。相転移温度°C:K83.7I。このことから、化合物S2-1-11は融点が比較的低いことがわかった。1H-NMR分析の化学シフトδppmは以下の通りであり、得られた化合物が、S1-11であることが同定できた。なお、測定溶媒はCDCl3である。化学シフトδppm;7.53m,1H,7.37~7.33m,2H,7.12~7.07m,3H,7.04~7.01m,3H,2.67t、2H,1.67~1.61m,2H,1.43~1.35m,2H,0.96t,3H.8液晶化合物S2-1-11の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A90重量と、合成例2-1で得られたS2-1-10の10重量とからなる液晶組成物AS1を調製した。得られた液晶組成物AS1の物性値を測定し、測定値を外挿することで液晶化合物S2-1-11の物性の外挿値を算出した。その値は以下のとおりであった。上限温度TNI=14.7°C;誘電率異方性Δε=63.7;屈折率異方性Δn=0.137。これらのことから液晶化合物S2-1-11は、他の液晶化合物との優れた相溶性を有し、誘電率異方性Δε、屈折率異方性Δnの大きい化合物であることがわかった。6合成例2-2:化合物S2-2-1の合成化合物S2-2-1は、式1-2-4-3において、R1LがC5H11であり、L1が水素であり、L2、L4、およびL5が全てフッ素であり、X1が-CF3である化合物である。1化合物S2-2-1の合成式1-2で表される化合物であるS2-2-1の合成は、合成例2-1のS2-1-11を合成する手法に準じた。得られた化合物S2-2-1の相転移温度は以下の通りであった。相転移温度°C:K91.4N34.4I。1H-NMR分析の化学シフトδppmは以下の通りであり、得られた化合物が、S2-1であることが同定できた。なお、測定溶媒はCDCl3である。化学シフトδppm;7.53m,1H,7.37~7.33m,2H,7.12~7.07m,3H,7.04~7.01m,3H,2.66t、2H,1.69~1.63m,2H,1.41~1.31m,4H,0.92t,3H.7合成例2-3:化合物S2-3-1の合成式1-2で表される化合物である化合物S2-3-1は、式1-2-4-3において、R1LがC6H13であり、L1が水素であり、L2、L4、およびL5が全てフッ素であり、X1が-CF3である化合物である。化合物1-2-4-3-cと同一1化合物S2-3-1の合成S2-3-1の合成は、合成例2-1のS2-1-11を合成する手法に準じた。得られた化合物S2-3-1の相転移温度は以下の通りであった。相転移温度°C:K69.4N27.7I。1H-NMR分析の化学シフトδppmは以下の通りであり、得られた化合物が、S3-1であることが同定できた。なお、測定溶媒はCDCl3である。化学シフトδppm;7.53m,1H,7.37~7.33m,2H,7.12~7.07m,3H,7.04~7.01m,3H,2.66t、2H,1.68~1.62m,2H,1.39~1.29m,6H,0.90t,3H.2液晶化合物S2-3-1の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A85重量と、合成例2-3で得られたS2-3-1の15重量とからなる液晶組成物AS3を調製した。得られた液晶組成物AS3の物性値を測定し、測定値を外挿することで液晶化合物S2-3-1の物性の外挿値を算出した。その値は以下のとおりであった。上限温度TNI=18.4°C;誘電率異方性Δε=59.7;屈折率異方性Δn=0.130。これらのことから液晶化合物S2-3-1は、他の液晶化合物との優れた相溶性を有し、誘電率異方性Δε、屈折率異方性Δnの大きい化合物であることがわかった。8合成例2-4:化合物S2-4-1の合成化合物S2-4-1は、式1-2-1-2において、R1LがC6H13であり、L1およびL3が共に水素であり、L2、L4、およびL5が全てフッ素であり、X1がフッ素である化合物である。1化合物S2-4-1の合成式1-2で表される化合物であるS2-4-1の合成は、合成例2-1のS2-1-11を合成する手法に準じた。得られた化合物S4-1の相転移温度は以下の通りであった。相転移温度°C:K82.9N136.6I。1H-NMR分析の化学シフトδppmは以下の通りであり、得られた化合物が、S3-1であることが同定できた。なお、測定溶媒はCDCl3である。化学シフトδppm;7.53m,1H,7.41~7.34m,3H,7.23~7.18m,4H,7.11~7.02m,4H,2.66t、2H,1.67~1.62m,2H,1.39~1.32m,6H,0.90t,3H.母液晶A85重量と、実施例4で得られたS2-4-1の15重量とからなる液晶組成物AS4を調製した。得られた液晶組成物AS4の物性値を測定し、測定値を外挿することで液晶化合物S2-4-1の物性の外挿値を算出した。その値は以下のとおりであった。上限温度TNI=72.4°C;誘電率異方性Δε=54.1;屈折率異方性Δn=0.177。これらのことから液晶化合物S2-4-1は、他の液晶化合物との優れた相溶性を有し、透明点が高く、誘電率異方性Δε、屈折率異方性Δnの大きい化合物であることがわかった。9合成例3-1:化合物S3-1の合成式1-3-1-1lにおいて、R1aがC4H9、R1bが水素、L1が水素、L2、L3、およびL4がフッ素であり、X1が-CF3である化合物。上記スキーム13に基づき、中間原料である化合物S3-1-03および化合物S3-1-07の合成スキームを説明する。1化合物S3-1-03の合成窒素気流下で、1-ブロモ-3-フルオロ-4-ヨードベンゼンS3-1-01215g716mmol、3,5-ジフルオロ-フェニルボロン酸S3-1-02113g716mmol、ジクロロビストリフェニルホスフィンパラジウム0503g0716mmol、トリフェニルホスフィン0375g143mmol、炭酸カリウム148g,107mmol、テトラブチルアンモニウムブロミド571g179mmol、エタノール100mL、およびトルエン100mLの混合溶液を、80°Cで6時間加熱攪拌した。反応液を水に空けてトルエン300mLにて2度抽出し、水で3回洗浄した後に有機相を減圧濃縮した。その後に、残渣をシリカゲルカラムクロマトグラフィー溶媒:ヘプタンにて精製し、化合物S3-1-03158g551mmol、収率:77を得た。2化合物S3-1-06の合成窒素気流下で、2-メチル-ヘキサノリックアシッドS1-04541g413mmolのメタノールの150mL溶液に98濃硫酸10mLを加え、70°Cで2時間加熱攪拌した。反応液を水に空けてジエチルエーテル300mLにて2度抽出し、重曹水で1回、水で3回洗浄した後に有機相を常圧で濃縮して化合物S3-1-05426g,296mmol、収率:72を得た。窒素気流下で、LAHリチウムアルミニウムハイドライド788g、207mmolおよびTHF50mLの混合液に、先に得られた0~10°Cで化合物S3-1-05426g,296mmol/THF150mL溶液をゆっくりと滴下し、そのままの温度で2時間攪拌した。反応液に0°Cにて1N-硫酸水溶液を滴下加えた後、水に空けて酢酸エチル500mLにて抽出し、水で3回洗浄した後に有機相を常圧で濃縮して、化合物S3-1-06336g,290mmol、収率:98を得た。3化合物S3-1-07の合成窒素気流下で、前段で得た化合物S3-1-06300g,259mmol、トリフェニルホスフィン848g,323mmolのジクロロメタン200mLの混合溶液に、0°Cで四臭化炭素129g,388mmol/ジクロロメタン溶液をゆっくりと滴下し、常温にて30分間攪拌した。反応液を水に空けてジクロロメタン500mLを加え、水で3回洗浄した後に有機相を常圧で濃縮した。残渣をシリカゲルカラムクロマトグラフィー溶媒:n-ペンタンにて精製し、化合物S3-1-07334g,186mmol、収率:72を得た。次に、得られた化合物S3-1-03および化合物S3-1-07を用いて、下記のスキーム14にて化合物S3-1を合成した。4化合物S3-1-08の合成窒素気流下にて、マグネシウム339g,140mmolおよびTHF10mLの混合液に、前段で得られた化合物S3-1-07250g,140mmol/THF100mL溶液をゆっくりと滴下して、系内を20~30°Cに保ちながらグリニャール試薬を調製した。別の容器に、第1-1段で得られた化合物S3-1-03267g,931mmol、ジクロロ{ビスジフェニルホスフィノフェロセン}パラジウム0760g,0931mmol、およびTHF200mLの混合溶液を準備し、30°Cにて先に得られたグリニャール試薬をゆっくりと滴下して、50°Cで6時間加熱攪拌した。反応液を1N-HCl水溶液に空けてトルエン400mLにて2度抽出し、水で3回、重曹水で1回洗浄した後に有機相を減圧濃縮した。残渣をシリカゲルカラムクロマトグラフィー溶媒:n-ヘプタンにて精製し、化合物S3-1-08245g,800mmol、収率:86を得た。5化合物S3-1-09の合成窒素気流下にて、前段で得られた化合物S3-1-08245g800mmolのTHF150mL溶液に、-60°Cにてn-ブチルリチウム/ヘキサン溶液167molL527mL,881mmolをゆっくりと滴下し、そのままの温度で1時間攪拌した。さらに、系内にヨウ素223g,881mmol/THF100mL溶液をゆっくりと滴下し、そのままの温度で2時間攪拌した。反応液を水に空けてトルエン300mLにて2度抽出し、水で3回、チオ硫酸ナトリウム水溶液で1回洗浄した後に有機相を減圧濃縮した。残渣をシリカゲルカラムクロマトグラフィー溶媒:n-ヘプタンにて精製し、化合物S3-1-09276g,639mmol、収率:80を得た。6化合物S3-1-10の合成窒素気流下にて、前段で得られた化合物S3-1-09276g,639mmol、3,5-ジフルオロフェニルボロン酸106g,671mmol、炭酸カリウム353g256mmol、テトラブチルアンモニウムブロミド617g,192mmolのトルエン100mL/エタノール100mL/水10mLの混合溶液を70°Cにて3時間加熱攪拌した。反応液を水に空け、トルエン300mLを加えて水で3回、重曹水で1回洗浄した後に有機相を減圧濃縮した。残渣をシリカゲルカラムクロマトグラフィー溶媒:n-ヘプタンにて精製し、化合物S3-1-10235g,562mmol、収率:88を得た。7化合物S3-1-11の合成窒素気流下にて、前段で得られた化合物S3-1-10232g,555mmolのTHF150mL溶液に、-40°Cにてn-ブチルリチウム/ヘキサン溶液167molL349mL,583mmolをゆっくりと滴下し、そのままの温度で1時間攪拌した。次いで、そのままの温度で系内にジブロモジフルオロメタン128g,611mmol/THF50mL溶液をゆっくりと滴下し、序々に常温に戻しながら1時間攪拌した。反応液を水に空けてトルエン300mLにて抽出し、水で3回洗浄した後に有機相を減圧濃縮した。残渣をシリカゲルカラムクロマトグラフィー溶媒:トルエン/n-ヘプタン=1/5体積比にて精製し、化合物S3-1-11と化合物S3-1-11’の混合物276g75,378mmol、収率:68を得た。次反応には、混合物のまま使用した。8化合物S3-1の合成窒素気流下で、前段で得られた化合物S3-1-11と化合物S3-1-11’の混合物500g75,640mmol、炭酸カリウム185g,134mmol、テトラブチルアンモニウムブロミド0206g,0640mmolのDMF50mL混合溶液を40°Cで30分間加熱攪拌した。その後、系内に3,5-ジフルオロ-4―トリフルオロメチルフェノールS3-1-12133g、672mmolをゆっくりと加え、80°Cにて5時間加熱攪拌した。反応液を水に空けてトルエン100mLにて抽出し、水で3回、重曹水で2回洗浄したのちに有機相を減圧濃縮した。残渣をシリカゲルカラムクロマトグラフィー溶媒:トルエン/n-ヘプタン=1/5体積比、さらに再結晶ろ過溶媒:エタノール/酢酸エチル=1/1体積比にて精製し、最終目的物である化合物S3-1150g,226mmol、収率:35を得た。この化合物の相転移温度°Cは、C72.856.9SmA69.1NIであった。1H-NMRCDCl3:δppm0893t,3H、0905t,3H、102-137m,6H、175m,1H、240dd,1H、269dd,1H、698-705m,4H、722d,2H、726d,2H、736dd,1H19F-NMRCDCl3:δppm568t,3F、625t,2F、1088m,2F、1113dt,2F、1147d,2F、1187dd,1F10合成例3-2:化合物S3-2の合成式1-3-1-2iにおいて、R1aがC4H9、R1bがCH3、L1が水素、L2、L3、およびL4がフッ素であり、X1が-CF3である化合物。上記スキーム15に基づき、式1-3で表される化合物である化合物S3-2の合成スキームを説明する。なお、1-ブロモ-3-エチルヘプタンS3-2-07は市販されている。1化合物S3-2-08の合成合成例3-1の第1-4段と同様の操作を行うことによって、化合物S3-2-07504g,261mmolを用い、同様の操作を行うことによって化合物S3-2-08464g,145mmol、収率:55を得た。2化合物S3-2の合成合成例3-1の第1-5段~第1-8段と同様の操作を行うことによって、前段で得られたS3-2-08464g,145mmolから化合物S3-2120g,177mmol、全体収率:12を得た。この化合物の相転移温度°Cは、C64.5Iであった。1H-NMRCDCl3:δppm0897t,3H、0902t,3H、125-136m,8H、161m,1H、258m,2H、698-706m,4H、722d,2H、726d,2H、735dd,1H19F-NMRCDCl3:δppm568t,3F、625t,2F、1088m,2F、1112dt,2F、1148d,2F、1187dd,1F11合成例3-3:化合物S3-3の合成式1-3-1-1iにおいて、R1aがC4H9、R1bが水素、L1が水素、L2、L3、およびL4がフッ素であり、X1が-CF3である化合物。上記スキーム16に基づき、式1-3で表される化合物である化合物S3-3の合成スキームを説明する。1化合物S3-3-03の合成窒素気流下で、カルボン酸誘導体S3-3-01300g,195mmolのトルエン100mL溶液にピリジン03mLを加え、系内を40~50°Cに保ちながら塩化チオニル255g,214mmolをゆっくりと加えて、そのままの温度で30分間加熱攪拌した。反応液をそのまま減圧濃縮して化合物S3-3-02320g,185mmolを得た。窒素気流下で、前段で得られた化合物S3-3-02320g,185mmol、アセチルアセトナート鉄III0960gのTHF250mL溶液に、-30°Cでn-ブチルマグネシウムブロマイド/THF溶液091molL224mL,204mmolをゆっくりと滴下し、そのままの温度で3時間攪拌した。反応液を1N-HCl水溶液に空けてトルエン600mLにて抽出し、水で3回、重曹水で1回洗浄して有機相を減圧濃縮した。残渣をシリカゲルカラムクロマトグラフィー溶媒:トルエン/n-ヘプタン=1/1体積比にて精製し、化合物S3-3-03250g,128mmol、収率:66を得た。2化合物S3-3-04の合成窒素気流下で、前段で得た化合物S3-3-03202g,104mmolのトルエン100mL溶液に、-10~0°CでTebbe試薬05molL250mL,125mmolをゆっくりと滴下して、0°Cで20時間攪拌した。反応液を水に空けてジエチルエーテル100mLを加え、水で3回洗浄して有機相を減圧濃縮した。残渣をシリカゲルカラムクロマトグラフィー溶媒:n-ヘプタンにて精製して化合物S3-3-04900g,47mmol、収率:45を得た。3化合物S3-3-05の合成窒素気流下で、前段で得た化合物S3-3-04140g,729mmolのTHF50mL溶液に、-60°Cにてsec-ブチルリチウム/シクロヘキサン溶液107molL140mL,149mmolをゆっくりと滴下し、そのままの温度で1時間攪拌した。次いで、ヨウ素204g,802mmol/THF10mL溶液をゆっくりと滴下し、徐々に常温に戻しながら1時間攪拌した。反応液を水に空けてトルエン100mLにて抽出し、水で3回、チオ硫酸ナトリウム水溶液で2回洗浄して有機相を減圧濃縮した。残渣をシリカゲルカラムクロマトグラフィー溶媒:n-ヘプタンにて精製し、化合物S3-3-05180g,592mmol、収率:81を得た。4化合物S3-3-06の合成窒素気流下で、前段で得た化合物S3-3-05180g,592mmol、3,5-ジフルオロフェニルボロン酸S3-1-020982g,622mmol、炭酸カリウム327g,237mmol、テトラブチルアンモニウムブロミド0191g,0592mmolおよびPd/CNXタイプ010gのエタノール10mL/トルエン10mL溶液を70°Cで3時間加熱攪拌した。反応液を水に空けてトルエン100mLを加え、水で3回、重曹水で1回洗浄して有機相を減圧濃縮した。残渣をシリカゲルカラムクロマトグラフィー溶媒:n-ヘプタンにて精製し、化合物S3-3-06140g,460mmol、収率:78を得た。5化合物S3-3の合成合成例3-1の第1-5段~第1-8段と全く同様の操作を行うことによって、前段で得られたS3-3-06140g,460mmolから化合物S3-3040g,0604mmol、全体収率:13を得た。この化合物の相転移温度°Cは、C59.2Iであった。1H-NMRCDCl3:δppm0905t,3H、131m,2H、144m,2H、200t,2H、338s,2H、479s,1H、490d,1H、700、705dd,1H、709dd,1H、722d,2H、727d,2H、738dd,1H19F-NMRCDCl3:δppm568t,3F、625t,2F、1088m,2F、1112dt,2F、1147d,2F、1184dd,1F12合成例3-4化合物S3-4の合成式1-3-1-1iにおいて、R1aがCH3、R1bが水素、L1が水素、L2、L3、およびL4がフッ素であり、X1が-CF3である化合物。上記スキーム17に基づき、式1-3で表される化合物である化合物S3-4の合成スキームを説明する。1化合物S3-4-03の合成合成例3-1の第3-1段で得られた化合物S3-3-02338g,196mmolを出発原料として、第3-2段の中で、ブチルマグネシウムブロミドの代わりにメチルマグネシウムブロミドを使用して、その他は全く同様の操作を行うことによって化合物S3-4-03208g,137mmol、収率:70を得た。2化合物S3-4-06の合成合成例3-3の第3-3段~第3-5段と全く同様の操作を行うことによって、前段で得られた化合物S3-4-03208g,137mmolから化合物S3-4-06183g,700mmol、全体収率:51を得た。3化合物S3-4の合成合成例1の第1-5段~第1-8段と全く同様の操作を行うことによって、前段で得られたS3-4-06183g,700mmolから化合物S3-40890g,147mmol、全体収率:21を得た。この化合物の相転移温度°Cは、C89.4C93.0Iであった。1H-NMRCDCl3:δppm172s,3H、337s,2H、480d,1H、490s,1H、700d,2H、706dd,1H、709dd,1H、722d,2H、727d,2H、738dd,1H19F-NMRCDCl3:δppm567t,3F、624t,2F、1087m,2F、1112dt,2F、1145d,2F、1183dd,1F13合成例3-5:化合物S3-5の合成式1-3-2-2fにおいて、R1aがC4H9、R1bが水素、L1が水素、L2、L3、L4、およびL5がフッ素であり、X1がフッ素である化合物。上記スキーム18に基づき、式1-3で表される化合物である化合物S3-5の合成スキームを説明する。合成例3-1の第1-7段で得られた化合物S3-1-11と化合物S3-1-11’の混合物400g75,548mmolを出発原料として、第1-8段の中で、化合物S3-1-12の代わりに化合物S3-5-01139g,576mmolを使用する以外は全く同様の方法によって化合物S3-5120g,169mmol、全体収率:29を得た。この化合物の相転移温度°Cは、C77.4N165.0Iであった。1H-NMRCDCl3:δppm0894t,3H、0905t,3H、119-140m,6H、176m,1H、241dd,1H、269dd,1H、699d,1H、704d,1H、715-729m,8H、737m,2H19F-NMRCDCl3:δppm618t,2F、1113dt,2F、1114d,2F、1149dd,1F、1187dd,1F、1347dd,2H、1617tt,1H14合成例3-6:化合物S3-6の合成式1-3-2-2fにおいて、R1aがC4H9、R1bが水素、L1が水素、L2、L3、L4、およびL5がフッ素であり、X1が-CF3である化合物。上記スキーム19に基づき、式1-3で表される化合物である化合物S3-6の合成スキームを説明する。合成例3-5の第1-7段で得られた化合物S3-1-11と化合物S3-1-11’の混合物400g75,548mmolを出発原料として、第1-8段の中で、化合物S3-1-12の代わりに化合物S3-6-01157g,537mmolを使用する以外は全く同様の方法によって化合物S3-6105g,138mmol、全体収率:26を得た。この化合物の相転移温度°Cは、C116.4SmA135.2N169.1Iであった。1H-NMRCDCl3:δppm0891t,3H、0907t,3H、116-140m,6H、176m,1H、241dd,1H、269dd,1H、699dd,1H、704dd,1H、721-728m,8H、737t,1H、745t,1H19F-NMRCDCl3:δppm568t,3F、618t,2F、1111m,2F、1113dt,2F、1141dd,1F、1148d,2H、1187dd,1H液晶化合物S3-1の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A85重量と、合成例3-1で得られたS3-1の15重量とからなる液晶組成物AS1を調製した。得られた液晶組成物AS1の物性値を測定し、測定値を外挿することで液晶化合物S3-1の物性の外挿値を算出した。その値は以下のとおりであった。上限温度TNI=35.0°C;誘電率異方性Δε=57.4;屈折率異方性Δn=0.144。これらのことから液晶化合物S3-1は、低い融点を示すことに加え、他の液晶化合物との優れた相溶性を有し、誘電率異方性Δεおよび屈折率異方性Δnの大きい化合物であることがわかった。液晶化合物S3-3の物性母液晶A85重量と、合成例3-3で得られたS3-3の15重量とからなる液晶組成物AS3を調製した。得られた液晶組成物AS3の物性値を測定し、測定値を外挿することで液晶化合物S3-3の物性の外挿値を算出した。その値は以下のとおりであった。上限温度TNI=-9.60°C;誘電率異方性Δε=49.7;屈折率異方性Δn=0.124。これらのことから液晶化合物S3-3は、低い融点を示すことに加え、他の液晶化合物との優れた相溶性を有し、誘電率異方性Δεおよび屈折率異方性Δnの大きい化合物であることがわかった。[実施例1]下に示す液晶化合物を、下記の割合で混合することにより液晶組成物Aを調製した。構造式の右側に式の番号を記した。液晶組成物A中の式1-1-2C~1-1-3Aで表される化合物は式1-1で表される化合物であり、式1-2-4-3a~1-2-1-2で表される化合物は式1-2で表される化合物であり、式1-3-2-2iで表される化合物は式1-3で表される化合物である。次に、液晶組成物Aと、下記の式で表されるキラル剤BN-5からなるコレステリック液晶組成物A1、A2およびA3を調製した。液晶組成物A1~A3のA1とBN-5の混合比は次の通りである。A1:液晶組成物A96.0wt、BN-54.0wtA2:液晶組成物A96.8wt、BN-53.2wtA3:液晶組成物A97.6wt、BN-52.4wt[実施例2]液晶組成物A1~A3を2枚のITO電極付基板からなるセルセル厚7μmに100°Cで注入し、室温25°Cまで冷却した。液晶組成物はプレーナー配向していた。これらのセルを用い、分光光度計で透過率の波長依存性を測定した。結果を図1に示すとおりであった。また、液晶組成物A1~A3の25°Cにおける選択反射波長は以下のとおりであった。液晶組成物A1:450nm液晶組成物A2:540nm液晶組成物A3:740nm図1の縦軸は透過率であるが、液晶組成物A1~A3の選択反射により、透過率が低下していることを示すものである。このように選択反射の波長帯域が広いことがわかった。[実施例3]実施例2で得たセルに、60Hzの矩形波を印加し、液晶組成物が垂直配向する電圧を調べた。結果を以下に示す。液晶組成物A1:18.0V液晶組成物A2:13.9V液晶組成物A3:10.9Vこのように、低電圧で駆動することがわかった。[比較例1-1]下図に示す液晶化合物を、下記の割合で混合することにより液晶組成物Bを調製した。次に、液晶組成物B94wtと、下記の式で表されるキラル剤ISO-60BA26wtからなる液晶組成物B1を得た。なお、ISO-60BA2は、イソソルバイドと4-ヘキシルオキシ安息香酸とをジシクロヘキシルカルボジイミドDCC、4-ジメチルアミノピリジン存在下でエステル化することによって得た。液晶組成物B1について、実施例1と同様の条件で選択反射波長を測定したところ、400nm未満であった。[比較例1-2]液晶組成物B1とモノマーとの混合物として液晶組成物B2を79.4重量、n-ドデシルアクリレートを10.0重量、1,4-ジ4-6-アクリロイルオキシヘキシルオキシベンゾイルオキシ-2-メチルベンゼンを10.0重量、光重合開始剤として2,2’-ジメトキシフェニルアセトフェノンを0.6重量混合した液晶組成物B2-Mを調製した。液晶組成物B2-Mを配向処理の施されていない櫛型電極基板と対向ガラス基板非電極付与の間に狭持しセル厚10μm、得られたセルを63.0°Cで加熱した。この状態で、紫外光紫外光強度23mWcm-2365nmを1分間照射して、重合反応を行った。このようにして、高分子/液晶複合材料B2-Pを調整した。液晶組成物B2-MとB2-Pについて、実施例1と同様の条件で選択反射波長を測定したところ、400nm未満であった。[比較例2-1]下図に示す液晶化合物を、下記の割合で混合することにより液晶組成物Cを調製した。次に、液晶組成物C94wtと、下記の式で表されるキラル剤26.1wtからなる液晶組成物C1を得た。液晶組成物C1について、実施例1と同様の条件で選択反射波長を測定したところ、400nm未満であった。[比較例2-2]液晶組成物C1とモノマーとの混合物として液晶組成物C2を87.4重量、n-ドデシルアクリレートを6.0重量、1,4-ジ4-6-アクリロイルオキシプロピルオキシベンゾイルオキシ-2-メチルベンゼンを6.0重量、光重合開始剤として2,2’-ジメトキシフェニルアセトフェノンを0.6重量混合した液晶組成物C2-Mを調製した。液晶組成物C2-Mを配向処理の施されていない櫛型電極基板と対向ガラス基板非電極付与の間に狭持しセル厚10μm、得られたセルを77.0°Cで加熱した。この状態で、紫外光紫外光強度23mWcm-2365nmを1分間照射して、重合反応を行った。このようにして、高分子/液晶複合材料C2-Pを調整した。液晶組成物C2-MとC2-Pについて、実施例1と同様の条件で選択反射波長を測定したところ、400nm未満であった。[比較例3-1]上記液晶組成物Cと下記の化合物16-16aを85/15の重量比で混合することにより液晶組成物Dを調製した。次に、液晶組成物D94wtと、前記のキラル剤27.0wtからなる液晶組成物D1を得た。液晶組成物D1について、実施例1と同様の条件で選択反射波長を測定したところ、400nm未満であった。[比較例3-2]液晶組成物D1とモノマーとの混合物として液晶組成物D2を87.4重量、n-ドデシルアクリレートを6.0重量、1,4-ジ4-6-アクリロイルオキシプロピルオキシベンゾイルオキシ-2-メチルベンゼンを6.0重量、光重合開始剤として2,2’-ジメトキシフェニルアセトフェノンを0.6重量混合した液晶組成物D2-Mを調製した。液晶組成物D2-Mを配向処理の施されていない櫛型電極基板と対向ガラス基板非電極付与の間に狭持しセル厚10μm、得られたセルを60.0°Cで加熱した。この状態で、紫外光紫外光強度23mWcm-2365nmを1分間照射して、重合反応を行った。このようにして、高分子/液晶複合材料D2-Pを調整した。液晶組成物D2-MとD2-Pについて、実施例1と同様の条件で選択反射波長を測定したところ、400nm未満であった。"